(57)【要約】      （修正有）【課題】有機ＥＬ素子を含み、軽量であり、信頼性の高い発光装置を提供する。【解決手段】第１の有機樹脂層１００ａと、第１の有機樹脂層上の、第１の有機樹脂層の一方の面に接する第１のガラス層１０１ａと、発光素子上の第２のガラス層１０１ｂと、第２のガラス層上の、第２のガラス層の一方の面と接する第２の有機樹脂層１００ｂと、を備え、第１の有機樹脂層及び第１のガラス層が、可視光に対する透光性を有し、第１のガラス層及び第２のガラス層は、それぞれ独立に、２５μｍ以上１００μｍ以下の厚さであり、発光素子が、第１のガラス層側から、可視光に対する透光性を有する第１の電極と、発光性の有機化合物を含む層と、第２の電極と、を有する発光装置を提供する。【選択図】図１
2020064867.tif 000002
【特許請求の範囲】
【請求項１】
第１の有機樹脂層と、
前記第１の有機樹脂層上の第１のガラス層と、
前記第１のガラス層上の発光素子と、
前記発光素子上の第２のガラス層と、
前記第２のガラス層上の第２の有機樹脂層と、
前記第１のガラス層と前記第２のガラス層とを貼り合わせている第１のシール材と、
前記第１の有機樹脂層と前記第２の有機樹脂層とを貼り合わせている第２のシール材と、を有し、
前記第１の有機樹脂層と前記第２の有機樹脂層とは、同一の材料を含み、
前記第１のガラス層及び前記第２のガラス層は、可撓性を有し、
前記第１のシール材は、前記第１のガラス層と前記第２のガラス層との間に位置する領域を有し、
前記第２のシール材は、前記第１の有機樹脂層と前記第２の有機樹脂層との間に位置する領域を有する発光装置であって、
前記第１の有機樹脂層、前記第２の有機樹脂層、前記第１のガラス層、前記第２のガラス層、及び前記発光素子が重なる領域において、曲面を有し、
前記第１のシール材と前記第２のシール材との間には空間が設けられている発光装置。
【請求項２】
第１の有機樹脂層と、
前記第１の有機樹脂層上の第１のガラス層と、
前記第１のガラス層上の発光素子と、
前記発光素子上の第２のガラス層と、
前記第２のガラス層上の第２の有機樹脂層と、
前記第１のガラス層と前記第２のガラス層とを貼り合わせている第１のシール材と、
前記第１の有機樹脂層と前記第２の有機樹脂層とを貼り合わせている第２のシール材と、を有し、
前記第１の有機樹脂層と前記第２の有機樹脂層とは、同一の材料を含み、
前記第１のガラス層及び前記第２のガラス層は、可撓性を有し、
前記第１のシール材は、前記発光素子と、前記第２のガラス層との間に位置する領域を有し、
前記第１のシール材は、前記第１のガラス層と前記第２のガラス層との間に位置する領域を有し、
前記第２のシール材は、前記第１の有機樹脂層と前記第２の有機樹脂層との間に位置する領域を有する発光装置であって、
前記第１の有機樹脂層、前記第２の有機樹脂層、前記第１のガラス層、前記第２のガラス層、及び前記発光素子が重なる領域において、曲面を有し、
前記第１のシール材と前記第２のシール材との間には空間が設けられている発光装置。
【請求項３】
第１の有機樹脂層と、
前記第１の有機樹脂層上の第１のガラス層と、
前記第１のガラス層上の発光素子と、
前記発光素子上の第２のガラス層と、
前記第２のガラス層上の第２の有機樹脂層と、
前記第１のガラス層と前記第２のガラス層とを貼り合わせている第１のシール材と、
前記第１の有機樹脂層と前記第２の有機樹脂層とを貼り合わせている第２のシール材と、を有し、
前記第１の有機樹脂層と前記第２の有機樹脂層とは、同一の材料を含み、
前記第１のガラス層及び前記第２のガラス層は、可撓性を有し、
前記第１のシール材は、前記第１のガラス層と前記第２のガラス層との間に位置する領域を有し、
前記第２のシール材は、前記第１の有機樹脂層と前記第２の有機樹脂層との間に位置し、かつ前記第１のガラス層及び前記第２のガラス層と重ならない領域を有する発光装置であって、
前記第１の有機樹脂層、前記第２の有機樹脂層、前記第１のガラス層、前記第２のガラス層、及び前記発光素子が重なる領域において、曲面を有し、
前記第１のシール材と前記第２のシール材との間には空間が設けられている発光装置。
【請求項４】
第１の有機樹脂層と、
前記第１の有機樹脂層上の第１のガラス層と、
前記第１のガラス層上の発光素子と、
前記発光素子上の第２のガラス層と、
前記第２のガラス層上の第２の有機樹脂層と、
前記第１のガラス層と前記第２のガラス層とを貼り合わせている第１のシール材と、
前記第１の有機樹脂層と前記第２の有機樹脂層とを貼り合わせている第２のシール材と、を有し、
前記第１の有機樹脂層と前記第２の有機樹脂層とは、同一の材料を含み、
前記第１のガラス層及び前記第２のガラス層は、可撓性を有し、
前記第１のシール材は、前記発光素子と、前記第２のガラス層との間に位置する領域を有し、
前記第１のシール材は、前記第１のガラス層と前記第２のガラス層との間に位置する領域を有し、
前記第２のシール材は、前記第１の有機樹脂層と前記第２の有機樹脂層との間に位置し、かつ前記第１のガラス層及び前記第２のガラス層と重ならない領域を有する発光装置であって、
前記第１の有機樹脂層、前記第２の有機樹脂層、前記第１のガラス層、前記第２のガラス層、及び前記発光素子が重なる領域において、曲面を有し、
前記第１のシール材と前記第２のシール材との間には空間が設けられている発光装置。
【発明の詳細な説明】
【技術分野】
【０００１】
有機エレクトロルミネッセンス（ＥＬ：Ｅｌｅｃｔｒｏｌｕｍｉｎｅｓｃｅｎｃｅ）を用
いた発光装置に関する。該発光装置を用いた照明装置に関する。
【背景技術】
【０００２】
有機エレクトロルミネッセンス現象を利用した素子（有機ＥＬ素子とも記す）の研究開発
が盛んに行われている。有機ＥＬ素子の基本的な構成は、一対の電極間に発光性の有機化
合物を含む層を挟んだものである。この素子に電圧を印加することにより、発光性の有機
化合物からの発光を得ることができる。
【０００３】
有機ＥＬ素子は膜状に形成することが可能であるため、大面積の素子を容易に形成するこ
とができ、照明等に応用できる面光源としての利用価値も高い。
【０００４】
例えば、非特許文献１には、プラスチック基板上に有機ＥＬ素子を設けた発光装置が開示
されている。基板にプラスチックを用いると、ガラスなどを用いた場合と比較して、発光
装置を軽量化することが可能である。
【先行技術文献】
【非特許文献】
【０００５】
【非特許文献１】Ｇｉ  Ｈｅｏｎ  Ｋｉｍら、「ＴＨＩＮ  ＦＩＬＭ  ＰＡＳＳＩＶＡＴＩＯＮ  ＦＯＲ  ＬＯＮＧＥＶＩＴＹ  ＯＦ  ＯＲＧＡＮＩＣ  ＬＩＧＨＴ−ＥＭＩＴＴＩＮＧ  ＤＥＶＩＣＥＳ  ＡＮＤ  ＯＲＧＡＮＩＣ」、ＩＤＷ’０３、２００３年、ｐ．３８７−３９０
【発明の概要】
【発明が解決しようとする課題】
【０００６】
有機ＥＬ素子は、侵入する水分や酸素、不純物等により信頼性が損なわれてしまうという
課題がある。
【０００７】
水分、酸素又は不純物が、有機ＥＬ素子の外部から有機ＥＬ素子に含まれる有機化合物や
金属材料に侵入することで、有機ＥＬ素子の寿命は大幅に低下する場合がある。有機ＥＬ
素子に用いる有機化合物、金属材料が水分、酸素又は不純物と反応し、劣化してしまうた
めである。
【０００８】
非特許文献１で用いられているようなプラスチック基板は、水分や酸素、不純物等を通し
やすい。したがって、プラスチック基板を用いた側からの外界の水分や酸素、不純物等の
侵入が、有機ＥＬ素子や発光装置の寿命に悪影響を及ぼすことがある。
【０００９】
そこで、本発明の一態様は、有機ＥＬ素子を含み、軽量であり、信頼性の高い発光装置を
提供することを目的の一とする。
【課題を解決するための手段】
【００１０】
本発明者らは、発光装置の基板として、有機樹脂層と薄いガラス層とを貼り合わせた基板
を用いることに着眼した。
【００１１】
具体的には、本発明の一態様は、第１の有機樹脂層と、第１の有機樹脂層上の第１の有機
樹脂層の一方の面に接する第１のガラス層と、第１のガラス層上の発光素子と、発光素子
上の第２のガラス層と、第２のガラス層上の第２のガラス層の一方の面と接する第２の有
機樹脂層と、を備え、第１の有機樹脂層及び第１のガラス層が、可視光に対する透光性を
有し、第１のガラス層及び第２のガラス層は、それぞれ独立に、２５μｍ以上１００μｍ
以下の厚さであり、発光素子が、第１のガラス層側から、可視光に対する透光性を有する
第１の電極と、発光性の有機化合物を含む層と、第２の電極と、を有する発光装置である
。
【００１２】
本発明の一態様を適用することで、発光装置を軽量化できる。さらに、水分、酸素及び不
純物等が発光装置の外部から発光素子に含まれる有機化合物や金属材料に侵入することを
抑制することができる。
【００１３】
上記発光装置において、第１の有機樹脂層と第２の有機樹脂層は同じ材料からなることが
好ましい。同じ材料で形成することで、熱歪みや物理的衝撃による形状不良を抑制するこ
とができる。よって、作製時及び使用時における発光装置の変形や破損などを抑制するこ
とができる。
【００１４】
上記発光装置において、第１のガラス層と接し、発光素子を覆う封止層を備えることが好
ましい。封止層を設けることで、水分、酸素又は不純物等が発光素子の外部から発光素子
に含まれる有機化合物や金属材料に侵入することをさらに抑制することができる。
【００１５】
また、有機ＥＬ素子を用いた発光装置は、屈折率が大気より高い領域で発光するため、光
を大気中に取り出すときに発光装置内、又は発光装置と大気との境界面で全反射が起こる
条件があり、発光装置の光取り出し効率は１００％より小さいという問題がある。一般的
には、発光装置の光取り出し効率は、２０〜３０％程度と言われている。
【００１６】
例えば、屈折率の高い媒体Ａから屈折率の低い媒体Ｂへ光が入射する際に、入射する角度
により全反射することがある。
【００１７】
このとき、媒体Ａと媒体Ｂとの界面に凹凸の構造を設けることが好ましい。このような構
成にすることで、媒体Ａから媒体Ｂに臨界角を超えて入射する光が全反射し、発光装置内
を光が導波して光の取り出し効率が低下する現象を抑制することができる。
【００１８】
下記に記す本発明の一態様の発光装置の光取り出し効率は、本発明を適用していない発光
装置の１．２〜２倍程度にすることができる。
【００１９】
上記発光装置において、第１の有機樹脂層が、第１のガラス層と接しない面に凹凸の構造
を有することが好ましい。第１の有機樹脂層の屈折率は、大気の屈折率よりも大きいため
、第１の有機樹脂層と大気との界面で全反射が起こることがある。大気と第１の有機樹脂
層の界面に凹凸の構造を設けることで、全反射の影響で大気に取り出せない光を低減し、
発光装置の光の取り出し効率を向上させることができる。
【００２０】
また、一般にガラスの屈折率は１．５程度であり、発光性の有機化合物を含む層の屈折率
（例えば１．６以上）よりも低い。よって、第１の電極から第１のガラス層に光が入射す
る際に、全反射することがある。したがって、第１の電極と第１のガラス層の界面に、凹
凸の構造を設けることが好ましい。
【００２１】
しかし、有機ＥＬ素子において、第１の電極が凹凸を有すると、第１の電極上に形成され
る発光性の有機化合物を含む層等においてリーク電流が生じる恐れがある。
【００２２】
よって、上記発光装置において、第１のガラス層上に凹凸の構造体と、凹凸の構造体上に
第１の樹脂層と、第１の樹脂層上に第１の電極と、を有し、第１の樹脂層の屈折率が、発
光性の有機化合物を含む層の屈折率の値以上であることが好ましい。または、上記発光装
置において、第１のガラス層上に凹凸の構造体と、凹凸の構造体上に第１の樹脂層と、第
１の樹脂層上に第１の電極と、を有し、第１の樹脂層の屈折率が、第１の電極の屈折率の
値以上であることが好ましい。
【００２３】
このような構成とすることで、第１の樹脂層と第１の電極との界面に、光取り出し効率の
低下を抑制するための凹凸の構造を設ける必要が無いため、第１の電極を平坦な膜とする
ことができ、第１の電極の凹凸に起因する発光性の有機化合物を含む層等におけるリーク
電流の発生を抑制することができる。
【００２４】
また、第１の樹脂層と第１のガラス層の間に凹凸の構造体を有するため、全反射の影響で
大気に取り出せない光を低減し、発光装置の光の取り出し効率を向上させることができる
。
【００２５】
また、上記発光装置において、第１の樹脂層及び第１の電極の間に接して設けられた第１
の保護層を有し、第１の保護層の屈折率が、第１の樹脂層の屈折率以上であることが好ま
しい。保護層を設けることで、第１の樹脂層から発光素子に水分や不純物が侵入すること
を抑制することができる。
【００２６】
上記、本発明の一態様の発光装置は、発光素子を基準として、素子が形成された基板側の
面から発光を取り出す下面射出（ボトムエミッション）構造、又は、素子が形成された基
板とは逆側の面から発光を取り出す上面射出（トップエミッション）構造である。本発明
の一態様は、上記の両面から発光を取り出す両面射出（デュアルエミッション）構造にも
適用することができる。
【００２７】
上記発光装置において、第２の有機樹脂層、第２のガラス層、及び第２の電極が、可視光
に対する透光性を有することが好ましい。このような構成とすることで、両面射出構造の
発光装置を実現することができる。
【００２８】
上記発光装置において、第２の有機樹脂層が、第２のガラス層と接しない面に凹凸の構造
を有することが好ましい。第２の有機樹脂層の屈折率は、大気の屈折率よりも大きいため
、第２の有機樹脂層と大気との界面で全反射が起こることがある。大気と第２の有機樹脂
層の界面に凹凸の構造を設けることで、全反射の影響で大気に取り出せない光を低減し、
発光装置の光の取り出し効率を向上させることができる。
【００２９】
上記発光装置において、第２の電極上の第２の樹脂層と、第２の樹脂層上の凹凸の構造体
と、凹凸の構造体上の第２のガラス層と、を有し、第２の樹脂層の屈折率が、発光性の有
機化合物を含む層の屈折率以上であることが好ましい。
【００３０】
または、上記発光装置において、第２の電極上の第２の樹脂層と、第２の樹脂層上の凹凸
の構造体と、凹凸の構造体上の第２のガラス層と、を有し、第２の樹脂層の屈折率が、第
２の電極の屈折率以上であることが好ましい。
【００３１】
このような構成とすることで、第２の樹脂層と第２の電極との界面に、光取り出し効率の
低下を抑制するための凹凸の構造を設ける必要が無いため、第２の電極を平坦な膜とする
ことができ、第２の電極の凹凸に起因する発光性の有機化合物を含む層等におけるリーク
電流の発生を抑制することができる。
【００３２】
また、第２の樹脂層と第２のガラス層との界面で全反射が起こることがある。しかし、上
記の発光装置は第２の樹脂層と第２のガラス層の界面に凹凸の構造体を有するため、全反
射の影響で大気に取り出せない光を低減し、発光装置の光の取り出し効率を向上させるこ
とができる。
【００３３】
上記発光装置において、第２の電極及び第２の樹脂層の間に接して設けられた第２の樹脂
層を有し、第２の保護層の屈折率が、第２の樹脂層の屈折率以上であることが好ましい。
保護層を設けることで、第２の樹脂層から発光素子に水分や不純物が侵入することを抑制
することができる。
【００３４】
上記発光装置は、可撓性を有することが好ましい。例えば、上記発光装置におけるガラス
層の厚さをそれぞれ２５μｍ以上７５μｍ以下とすることで、軽量で、曲げや折れに強い
発光装置を実現することができる。
【００３５】
また、本発明の一態様は、コンバータを備える上記発光装置である。本発明の一態様では
、発光装置の厚みを変えずに、コンバータを内蔵することができる。
【００３６】
また、本発明の一態様は、上記発光装置を発光部に備える照明装置である。
【発明の効果】
【００３７】
本発明の一態様では、有機ＥＬ素子を含み、軽量であり、信頼性の高い発光装置を提供す
ることができる。
【図面の簡単な説明】
【００３８】
【図１】本発明の一態様の発光装置の平面図。
【図２】本発明の一態様の発光装置の断面図。
【図３】本発明の一態様の発光装置の断面図。
【図４】本発明の一態様の発光装置の断面図。
【図５】本発明の一態様の発光装置の断面図。
【図６】本発明の一態様の発光装置の断面図。
【図７】本発明の一態様の発光装置の作製方法を示す図。
【図８】本発明の一態様の発光装置の作製方法を示す図。
【図９】本発明の一態様の発光装置の作製方法を示す図。
【図１０】本発明の一態様の発光装置の作製方法を示す図。
【図１１】本発明の一態様の発光装置を説明する図。
【図１２】本発明の一態様の発光装置を説明する図。
【図１３】本発明の一態様の発光装置を説明する図。
【図１４】本発明の一態様の発光装置を説明する図。
【図１５】本発明の一態様に適用できるＥＬ層を説明する図。
【図１６】実施例１に係る屈折率の測定結果を示す図。
【図１７】実施例１に係る透過率の測定結果を示す図。
【図１８】実施例２に係る屈折率の測定結果を示す図。
【図１９】実施例２に係る屈折率の測定結果を示す図。
【図２０】実施例２に係る屈折率の測定結果を示す図。
【図２１】本発明の一態様の照明装置を示す図。
【発明を実施するための形態】
【００３９】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００４０】
なお、本実施の形態において、第１の電極は陽極として機能し、第２の電極は陰極として
機能する。本発明はこれに限らず、陰極として機能する第１の電極と、陽極として機能す
る第２の電極とを備えていても良い。
【００４１】
（実施の形態１）
本実施の形態では、本発明の一態様の発光装置について図１乃至図５を用いて説明する。
【００４２】
本発明の一態様の発光装置の平面図を図１に示す。なお、図１では、一部の構成（例えば
、図２（Ａ）等に示すシール材１１４等）を省略している。
【００４３】
図１において、第１の有機樹脂層１００ａ上に第１のガラス層１０１ａが形成され、第１
のガラス層１０１ａ上に発光素子（第１の電極１０３、ＥＬ層１０２、及び第２の電極１
０８）を有する。そして、発光素子上に、第２のガラス層１０１ｂが設けられ、第２のガ
ラス層１０１ｂ上に第２の有機樹脂層１００ｂが形成されている。
【００４４】
第２の電極１０８は、接続電極４１１と接続している。接続電極４１１は、第１の電極１
０３と同様の材料で形成することができる。
【００４５】
さらに、本発明の一態様の発光装置は、コンバータを備えていても良い。コンバータを備
えた発光装置については、実施の形態７で詳細に説明する。
【００４６】
＜構成例１＞
図２（Ａ）に、ボトムエミッション構造の発光装置の一例を示す。図２（Ａ）は、図１の
Ａ−Ｂ間の断面図に相当する。
【００４７】
図２（Ａ）に示す発光装置は、第１の有機樹脂層１００ａ、第１のガラス層１０１ａ、発
光素子（第１の電極１０３、ＥＬ層１０２、及び第２の電極１０８）、封止層１１０、第
２のガラス層１０１ｂ、及び第２の有機樹脂層１００ｂを有する。
【００４８】
構成例１は、ボトムエミッション構造であるため、第１の電極１０３は可視光に対する透
光性（以下、透光性と記す）を有する。
【００４９】
図２（Ａ）において、第１のガラス層１０１ａ及び第２のガラス層１０１ｂは、シール材
１１４で貼り合わされている。図２（Ａ）に示す発光装置は、第１のガラス層１０１ａ、
第２のガラス層１０１ｂ及びシール材１１４で囲まれた空間１１２に発光素子を備える構
成となっている。
【００５０】
なお、空間１１２には、充填材として不活性気体（窒素、アルゴンなど）が充填されてい
る。また、図２（Ｂ）に示すように、シール材１１４で充填する構成を適用することもで
きる。また、図２（Ｃ）に示すように、シール材１１４、シール材１１６とは異なる充填
材１１５を用いて、空間１１２を充填することもできる。充填材１１５として、シール材
として用いる材料の中でも、粘性の低い材料を用いることで、空間１１２を充填すること
が容易となる。
【００５１】
シール材１１４とシール材１１６との間には空間を設けても良い（例えば、図２（Ａ））
。また、シール材１１４とシール材１１６とが接していても良い（例えば、図２（Ｂ））
。
【００５２】
また、構成例１において、第１の電極１０３の代わりに、第２の電極１０８が透光性を有
する構成とすることで、トップエミッション構造の発光装置を実現することができる。
【００５３】
＜構成例２＞
図３に、ボトムエミッション構造の発光装置の別の例を示す。図３は、図１のＡ−Ｂ間の
断面図に相当する。
【００５４】
図３に示す発光装置は、凹凸の構造１１８ａを備えた第１の有機樹脂層１００ａ、第１の
ガラス層１０１ａ、発光素子（第１の電極１０３、ＥＬ層１０２、及び第２の電極１０８
）、封止層１１０、第２のガラス層１０１ｂ、及び第２の有機樹脂層１００ｂを有する。
【００５５】
第１の有機樹脂層１００ａの屈折率は大気の屈折率よりも大きいため、第１の有機樹脂層
１００ａと大気との界面で全反射が起こることがある。構成例２では、大気と第１の有機
樹脂層１００ａの界面に凹凸の構造１１８ａを設けているため、全反射の影響で大気に取
り出せない光を低減し、発光装置の光の取り出し効率を向上させることができる。
【００５６】
その他の構成は、構成例１と同様の構成を適用することができる。
【００５７】
＜構成例３＞
図４に、デュアルエミッション構造の発光装置の一例を示す。図４は、図１のＡ−Ｂ間の
断面図に相当する。
【００５８】
図４に示す発光装置は、第１の有機樹脂層１００ａ、第１のガラス層１０１ａ、発光素子
（第１の電極１０３、ＥＬ層１０２、及び第２の電極１０７）、封止層１１０、第２のガ
ラス層１０１ｂ、及び第２の有機樹脂層１００ｂを有する。
【００５９】
構成例３は、デュアルエミッション構造の発光装置である。したがって、第１の電極１０
３だけでなく、第２の電極１０７も透光性を有する。
【００６０】
その他の構成は、構成例１と同様の構成を適用することができる。
【００６１】
＜構成例４＞
図５（Ａ）に、デュアルエミッション構造の発光装置の別の例を示す。図５（Ａ）は、図
１のＡ−Ｂ間の断面図に相当する。
【００６２】
図５（Ａ）に示す発光装置は、凹凸の構造１１８ａを有する第１の有機樹脂層１００ａ、
第１のガラス層１０１ａ、発光素子（第１の電極１０３、ＥＬ層１０２、及び第２の電極
１０７）、封止層１１０、第２のガラス層１０１ｂ、及び第２の有機樹脂層１００ｂを有
する。
【００６３】
構成例４は、デュアルエミッション構造の発光装置である。したがって、第１の電極１０
３及び第２の電極１０７は透光性を有する。
【００６４】
第１の有機樹脂層１００ａの屈折率は、大気の屈折率よりも大きいため、第１の有機樹脂
層１００ａと大気との界面で全反射が起こることがある。構成例４のように、大気と第１
の有機樹脂層１００ａの界面に凹凸の構造１１８ａを設けることで、全反射の影響で大気
に取り出せない光を低減し、発光装置の光の取り出し効率を向上させることができる。
【００６５】
同様に、第２の有機樹脂層１００ｂの大気と接する面に、凹凸の構造を有していても良い
。
【００６６】
なお、図５（Ａ）に示す発光装置は、ＥＬ層１０２からの発光が、第２の電極１０７を介
して空間１１２（不活性気体中）に取り出される。ここで、第２の電極１０７の屈折率は
、空間１１２の屈折率よりも大きいため、第２の電極１０７及び空間１１２の界面で全反
射が起こることがある。したがって、第２の電極１０７の空間１１２と接する面には凹凸
を設けることが好ましい。光は、一度空間１１２に取り出された後、全反射等で大気中に
取り出せない成分が生じないため、凹凸の構造は設けても良いが設けなくても良い。
【００６７】
また、図５（Ｂ）に示す発光装置は、空間にシール材１１４が充填されている。このよう
な構成の場合、第２の有機樹脂層１００ｂと大気の界面では、全反射が起こる条件がある
ため、凹凸の構造１１８ｂを備えていることが好ましい。
【００６８】
デュアルエミッション構造の発光装置において、第１の有機樹脂層１００ａ及び第２の有
機樹脂層１００ｂの大気と接する面に、それぞれ凹凸の構造を設けることで、全反射の影
響で大気に取り出せない光を低減し、発光装置の光の取り出し効率を向上させることがで
きる。
【００６９】
その他の構成は、構成例１と同様の構成を適用することができる。
【００７０】
以下にそれぞれの層に用いることができる材料の一例を記す。
【００７１】
［有機樹脂層］
第１の有機樹脂層１００ａ及び第２の有機樹脂層１００ｂの材料としては、例えば、ポリ
エチレンテレフタレート（ＰＥＴ）、ポリエチレンナフタレート（ＰＥＮ）等のポリエス
テル樹脂、ポリアクリルニトリル樹脂、ポリイミド樹脂、ポリメチルメタクリレート樹脂
、ポリカーボネート（ＰＣ）樹脂、ポリエーテルスルフォン（ＰＥＳ）樹脂、ポリアミド
樹脂、シクロオレフィン樹脂、ポリスチレン樹脂、ポリアミドイミド樹脂、またはポリ塩
化ビニル樹脂などを用いることができる。また、ガラス繊維に樹脂を含浸した基板や、無
機フィラーを有機樹脂に混ぜた基板を使用することもできる。
【００７２】
第１の有機樹脂層１００ａ及び第２の有機樹脂層１００ｂを同じ材料で形成することで、
熱歪みや物理的衝撃による形状不良を抑制することができる。よって、作製時及び使用時
における発光装置の変形や破損などを抑制することができる。
【００７３】
また、第１の有機樹脂層１００ａ及び第２の有機樹脂層１００ｂに異なる材料を用いる場
合でも、材料の組み合わせや膜厚を適宜調整し、熱歪みや物理的衝撃による形状不良が抑
制された構成とすることが好ましい。
【００７４】
［ガラス層］
第１のガラス層１０１ａ及び第２のガラス層１０１ｂの材料としては、２５μｍ以上１０
０μｍ以下の厚さのガラスを用いることができる。
【００７５】
本発明の一態様の発光装置は、発光素子の支持基板及び封止基板として、有機樹脂層とガ
ラス層とを貼り合わせた基板を用いる。よって、発光装置を軽量化できる。さらに、水分
又は不純物等が発光装置の外部から発光素子に含まれる有機化合物や金属材料に侵入する
ことを抑制することができる。
【００７６】
［発光素子］
構成例１、２は、ボトムエミッション構造の発光装置である。したがって、第１の電極１
０３は透光性を有する。また、構成例３、４はデュアルエミッション構造の発光装置であ
る。したがって、第１の電極１０３及び第２の電極１０７は透光性を有する。
【００７７】
第１の電極１０３（又は第２の電極１０７）に用いることができる透光性を有する材料と
しては、酸化インジウム、インジウム錫酸化物（ＩＴＯ）、インジウム亜鉛酸化物、酸化
亜鉛、ガリウムを添加した酸化亜鉛、グラフェンなどを用いることができる。
【００７８】
また、第１の電極１０３（又は第２の電極１０７）として、金、白金、ニッケル、タング
ステン、クロム、モリブデン、鉄、コバルト、銅、パラジウム、又はチタン等の金属材料
を用いることができる。または、それら金属材料の窒化物（例えば、窒化チタン）等を用
いてもよい。なお、金属材料（又はその窒化物）を用いる場合、透光性を有する程度に薄
くすればよい。
【００７９】
ＥＬ層１０２は、少なくとも発光性の有機化合物を含む層を有する。そのほか、電子輸送
性の高い物質を含む層、正孔輸送性の高い物質を含む層、電子注入性の高い物質を含む層
、正孔注入性の高い物質を含む層、バイポーラ性の物質（電子輸送性及び正孔輸送性が高
い物質）を含む層等を適宜組み合わせた積層構造を構成することができる。ＥＬ層１０２
の構成例は実施の形態８で詳細に説明する。
【００８０】
構成例１及び構成例２において、第２の電極１０８は、光を取り出す側と反対側に設けら
れ、反射性を有する材料を用いて形成される。反射性を有する材料としては、アルミニウ
ム、金、白金、銀、ニッケル、タングステン、クロム、モリブデン、鉄、コバルト、銅、
又はパラジウム等の金属材料を用いることができる。そのほか、アルミニウムとチタンの
合金、アルミニウムとニッケルの合金、アルミニウムとネオジムの合金などのアルミニウ
ムを含む合金（アルミニウム合金）や銀と銅の合金などの銀を含む合金を用いることもで
きる。銀と銅の合金は、耐熱性が高いため好ましい。さらに、アルミニウム合金膜に接す
る金属膜、又は金属酸化物膜を積層することでアルミニウム合金膜の酸化を抑制すること
ができる。該金属膜、金属酸化物膜の材料としては、チタン、酸化チタンなどが挙げられ
る。
【００８１】
［封止層］
封止層１１０は、第１のガラス層１０１ａと接し、発光素子を覆う。封止層１１０は必ず
しも設ける必要は無いが、設けることで、水分又は不純物等が発光素子の外部から発光素
子に含まれる有機化合物や金属材料に侵入することをさらに抑制することができる。封止
層１１０の材料としては、例えば、窒化ケイ素、酸化ケイ素、アルミナ等を用いることが
できる。
【００８２】
［シール材］
シール材としては公知の材料を用いることができる。例えば、熱硬化型の材料、紫外線硬
化型の材料を用いても良い。シール材１１４には、ガラス同士を接着することができる材
料、シール材１１６には、有機樹脂同士を接着することができる材料を用いる。これらの
材料はできるだけ水分や酸素を透過しない材料であることが望ましい。また、乾燥剤入り
のシール材を用いることもできる。
【００８３】
空間１１２内には、乾燥剤を入れても良い。例えば、アルカリ土類金属の酸化物（酸化カ
ルシウムや酸化バリウム等）のように、化学吸着によって水分を吸収する物質を用いるこ
とができる。その他の乾燥剤として、ゼオライトやシリカゲル等のように、物理吸着によ
って水分を吸着する物質を用いてもよい。
【００８４】
［有機樹脂層に形成する凹凸の構造］
凹凸の構造１１８ａ及び凹凸の構造１１８ｂは、ストライプ状であっても効果を奏するが
、マトリクス状であることが好ましい。凹凸のパターンは、特に限定されず、例えば、半
球状や、円錐、角錐（三角錐、四角錐等）、傘状などの頂点を有する形状とすることがで
きる。
【００８５】
凹凸の大きさ、高さについては、０．１μｍ以上１０００μｍ以下程度とすることが好ま
しいが、１０００μｍを超えた大きさ、高さの構造を採用しても良い。特に、１μｍ以上
であると、光の干渉による影響を抑制することができるため、好ましい。
【００８６】
パターンは、隣り合う部分において隙間が生じないように設けられていることが好ましい
。よって、パターンは平面に隙間なく並べることができる形状であることが好ましい。ま
た、パターンは有機樹脂層の大気と接する面全面又は一部に形成すれば良い。少なくとも
発光領域に形成されていることが好ましい。
【００８７】
有機樹脂層に直接凹凸の構造を形成する方法としては、例えば、エッチング法、砥粒加工
法（サンドブラスト法）、マイクロブラスト加工法、液滴吐出法や、印刷法（スクリーン
印刷やオフセット印刷などパターンが形成される方法）、スピンコート法などの塗布法、
ディッピング法、ディスペンサ法、ナノインプリント法等を適宜用いることができる。
【００８８】
または、有機樹脂層の表面に、半球レンズ、マイクロレンズアレイや、凹凸構造が施され
たフィルム、光拡散フィルム等を、公知の接着剤等を用いて接着することで凹凸の構造を
形成しても良い。
【００８９】
以上のように、本実施の形態で示した発光装置は、発光素子の支持基板及び封止基板とし
て、有機樹脂層とガラス層とを貼り合わせた基板を用いる。よって、発光装置を軽量化で
きる。さらに、水分又は不純物等が発光装置の外部から発光素子に含まれる有機化合物や
金属材料に侵入することを抑制することができる。
【００９０】
さらに、発光装置において、大気と接する面に凹凸の構造を設けることで、全反射の影響
で大気に取り出せない光を低減し、発光装置の光の取り出し効率を向上させることができ
る。
【００９１】
本実施の形態は、他の実施の形態と自由に組み合わせることができる。
【００９２】
（実施の形態２）
本実施の形態では、実施の形態１で示した本発明の一態様の発光装置の作製方法について
、図７及び図８を用いて説明する。
【００９３】
《作製方法１》
＜構成例１＞
構成例１（図２（Ａ）参照）の作製方法の一例について、図７を用いて説明する。
【００９４】
まず、接着剤を用いて第１の有機樹脂層１００ａ上に第１のガラス層１０１ａを形成する
（図７（Ａ））。
【００９５】
次に、第１のガラス層１０１ａ上に、発光素子（第１の電極１０３、ＥＬ層１０２、及び
第２の電極１０８）を形成する。
【００９６】
第１の電極１０３及び第２の電極１０８は、それぞれ、スパッタリング法や蒸着法（真空
蒸着法を含む）等により形成することができる。ＥＬ層１０２は、蒸着法（真空蒸着法を
含む）、インクジェット法、塗布法等の方法で形成することができる。
【００９７】
そして、第１のガラス層１０１ａ上に、該発光素子を覆うように封止層１１０を形成する
（図７（Ｂ））。本実施の形態では、スパッタリング法を用いて窒化ケイ素膜を形成する
。
【００９８】
そして、第１のガラス層１０１ａと第２のガラス層１０１ｂとを、シール材１１４を用い
て貼り合わせる（図７（Ｃ））。本実施の形態では、シール材１１４として、乾燥剤入り
のシール材を用いる。
【００９９】
さらに、第１の有機樹脂層１００ａと第２の有機樹脂層１００ｂとを、シール材１１６を
用いて貼り合わせる（図７（Ｄ））。
【０１００】
以上の工程により、構成例１に示した発光装置を作製することができる。
【０１０１】
＜構成例２＞
構成例１の作製工程の後に、第１の有機樹脂層１００ａの大気と接する面に凹凸の構造１
１８ａを設けることで、構成例２（図３参照）を作製することができる（図７（Ｅ））。
第１の有機樹脂層１００ａに凹凸の構造１１８ａを形成する時期に限定は無い。発光素子
等を形成する工程中や搬送中に凹凸の構造１１８ａが壊れることを防ぐことができるため
、第１の有機樹脂層１００ａ上に発光素子等を形成した後（又は封止した後）に凹凸の構
造１１８ａを形成することが好ましい。
【０１０２】
その他の層は、構成例１と同様の作製方法を適用することができる。
【０１０３】
＜構成例３＞
上記構成例１の作製工程において、透光性を有する材料を用いて第２の電極を形成するこ
とで、構成例３（図４参照）を作製することができる。その他の層は、構成例１と同様の
作製方法を適用することができる。
【０１０４】
＜構成例４＞
構成例３の作製工程の後に、第１の有機樹脂層１００ａの大気と接する面に凹凸の構造１
１８ａを設けることで、図５（Ａ）に示す構成例４を作製することができる。さらに、第
２の有機樹脂層１００ｂの大気と接する面に凹凸の構造１１８ｂを設けることで、図５（
Ｂ）に示す構成例４を作製することができる。
【０１０５】
以上に示した方法で、実施の形態１で示した本発明の一態様の発光装置を作製することが
できる。
【０１０６】
《作製方法２》
＜構成例１＞
構成例１（図２（Ａ）参照）の作製方法の別の例について、図８を用いて説明する。
【０１０７】
まず、第１のガラス層１０１ａ上に、発光素子（第１の電極１０３、ＥＬ層１０２、及び
第２の電極１０８）を形成する。そして、第１のガラス層１０１ａ上に、該発光素子を覆
うように封止層１１０を形成する（図８（Ａ））。
【０１０８】
ここで、第１のガラス層１０１ａが可撓性を有する場合は、ロール状の第１のガラス層１
０１ａ上に発光素子を形成する、ロール・ツー・ロール方式を適用することができる。
【０１０９】
次に、第１のガラス層１０１ａと第２のガラス層１０１ｂとを、シール材１１４を用いて
貼り合わせる（図８（Ｂ））。以下、図８（Ｂ）に示す構成を積層体Ａと記す。
【０１１０】
さらに、第１の有機樹脂層１００ａと第２の有機樹脂層１００ｂとを、シール材１１６を
用いて貼り合わせ、積層体Ａを封止する（図８（Ｃ））。
【０１１１】
本実施の形態では、積層体Ａを、第１の有機樹脂層１００ａ及び第２の有機樹脂層１００
ｂの間に配置し、これを一対の加圧ローラの間に挿入する。そして、加熱しながら加圧す
る。第１の有機樹脂層１００ａ及び第２の有機樹脂層１００ｂには、接着剤やシール材１
１６が予め塗布（又は滴下、積層等も可）されており、加熱及び加圧により、第１の有機
樹脂層１００ａ及び第１のガラス層１０１ａ、第２の有機樹脂層１００ｂ及び第２のガラ
ス層１０１ｂ、並びに、第１の有機樹脂層１００ａ及び第２の有機樹脂層１００ｂがそれ
ぞれ接着される。なお、接着剤やシール材が熱硬化型でない（例えば、紫外線硬化型等）
場合は、加熱は不要である。
【０１１２】
以上の工程により、構成例１に示した発光装置を作製することができる。
【０１１３】
＜構成例２＞
構成例１の作製工程の後に、第１の有機樹脂層１００ａの大気と接する面に凹凸の構造１
１８ａを設けることで、構成例２（図３参照）を作製することができる（図８（Ｄ））。
または、凹凸の構造１１８ａが設けられた第１の有機樹脂層１００ａを、シール材１１６
を用いて第２の有機樹脂層１００ｂと貼り合わせても良い。
【０１１４】
その他の層は、構成例１と同様の作製方法を適用することができる。
【０１１５】
＜構成例３＞
上記構成例１の作製工程において、透光性を有する材料を用いて第２の電極を形成するこ
とで、構成例３（図４参照）を作製することができる。その他の層は、構成例１と同様の
作製方法を適用することができる。
【０１１６】
＜構成例４＞
構成例３の作製工程の後に、第１の有機樹脂層１００ａの大気と接する面に凹凸の構造１
１８ａを設けることで、図５（Ａ）に示す構成例４を作製することができる。さらに、第
２の有機樹脂層１００ｂの大気と接する面に凹凸の構造１１８ｂを設けることで、図５（
Ｂ）に示す構成例４を作製することができる。
【０１１７】
または、凹凸の構造１１８ａが設けられた第１の有機樹脂層１００ａと、凹凸の構造１１
８ｂが設けられた第２の有機樹脂層１００ｂとを、シール材１１６を用いて貼り合わせて
も良い。
【０１１８】
以上に示した作製方法で、本発明の一態様の発光装置を作製することができる。
【０１１９】
本実施の形態は、他の実施の形態と自由に組み合わせて適用することができる。
【０１２０】
（実施の形態３）
本実施の形態では、実施の形態１で示した構成とは異なる本発明の一態様の発光装置につ
いて図１及び図６を用いて説明する。
【０１２１】
実施の形態１では、発光素子の第１の電極１０３と、第１のガラス層１０１ａとが接する
構成を示した（図２乃至図５参照）。一般に、ガラスの屈折率は１．５程度であり、ＥＬ
層１０２の屈折率（例えば、１．６以上）よりも低い。よって、第１の電極１０３から第
１のガラス層１０１ａに光が入射する際に、全反射することがある。したがって、第１の
電極１０３と第１のガラス層１０１ａの間に凹凸の構造体を設けることが好ましい。
【０１２２】
しかし、第１の電極１０３が凹凸を有すると、第１の電極１０３上に形成されるＥＬ層１
０２等において、リーク電流が生じる恐れがある。
【０１２３】
本実施の形態で説明する発光装置は、第１のガラス層上に凹凸の構造体を有し、該凹凸の
構造体上に第１の樹脂層が設けられ、平坦な第１の樹脂層上に第１の電極を備えるため、
ＥＬ層等でのリーク電流の発生を抑制できる。
【０１２４】
また、凹凸の構造体を有するため、第１のガラス層と第１の樹脂層との界面における全反
射の影響で大気に取り出せない光を低減し、発光装置の光の取り出し効率を向上させるこ
とができる。
【０１２５】
また、第１の樹脂層は、ＥＬ層（特に発光性の有機化合物を含む層）の屈折率以上の材料
により形成することで、発光装置内で起こる全反射が抑制された構成の発光装置を実現す
ることができる。
【０１２６】
＜構成例５＞
図６（Ａ）にボトムエミッション構造の発光装置の一例を示す。
【０１２７】
図６（Ａ）に示す発光装置は、凹凸の構造１１８ａを備える第１の有機樹脂層１００ａ、
凹凸の構造体１２２ａを備える第１のガラス層１０１ａ、第１の樹脂層１２４ａ、第１の
保護層１２０ａ、発光素子（第１の電極１０３、ＥＬ層１０２、及び第２の電極１０８）
、第２のガラス層１０１ｂ、及び第２の有機樹脂層１００ｂを有する。
【０１２８】
構成例５は、ボトムエミッション構造であるため、第１の電極１０３は透光性を有する。
【０１２９】
構成例５において、第１の樹脂層１２４ａの屈折率は、ＥＬ層１０２が備える発光性の有
機化合物を含む層の屈折率以上又は第１の電極１０３の屈折率以上である。また、第１の
保護層１２０ａの屈折率は、第１の樹脂層１２４ａの屈折率以上である。このような構成
とすることで、第１の樹脂層１２４ａと第１の保護層１２０ａとの界面、及び第１の保護
層１２０ａと第１の電極１０３との界面において、全反射が起こることを抑制することが
できる。
【０１３０】
構成例５において、第１のガラス層１０１ａの屈折率はＥＬ層１０２が備える発光性の有
機化合物を含む層の屈折率（例えば１．６以上）よりも低い。よって、第１のガラス層１
０１ａと第１の樹脂層１２４ａとの界面で、全反射が起こる条件がある。
【０１３１】
構成例５では、第１のガラス層１０１ａが、第１の樹脂層１２４ａと接する面に凹凸の構
造体１２２ａを備える。よって、臨界角を超えて入射する光が全反射し、発光装置内を光
が導波して光の取り出し効率が低下する現象を抑制することができる。
【０１３２】
その他の構成は、構成例１と同様の構成を適用することができる。
【０１３３】
＜構成例６＞
図６（Ｂ）にデュアルエミッション構造の発光装置の一例を示す。
【０１３４】
図６（Ｂ）に示す発光装置は、凹凸の構造１１８ａを備える第１の有機樹脂層１００ａ、
凹凸の構造体１２２ａを備える第１のガラス層１０１ａ、第１の樹脂層１２４ａ、第１の
保護層１２０ａ、発光素子（第１の電極１０３、ＥＬ層１０２、及び第２の電極１０７）
、第２の保護層１２０ｂ、第２の樹脂層１２４ｂ、凹凸の構造体１２２ｂを備える第２の
ガラス層１０１ｂ、及び凹凸の構造１１８ｂを備える第２の有機樹脂層１００ｂを有する
。
【０１３５】
構成例６は、デュアルエミッション構造であるため、第１の電極１０３及び第２の電極１
０７は透光性を有する。
【０１３６】
構成例６において、第１の樹脂層１２４ａの屈折率は、ＥＬ層１０２が備える発光性の有
機化合物を含む層の屈折率以上又は第１の電極１０３の屈折率以上である。また、第２の
樹脂層１２４ｂの屈折率は、ＥＬ層１０２が備える発光性の有機化合物を含む層の屈折率
以上又は第２の電極１０８の屈折率以上である。また、第１の保護層１２０ａの屈折率は
、第１の樹脂層１２４ａの屈折率以上である。また、第２の保護層１２０ｂの屈折率は、
第２の樹脂層１２４ｂの屈折率以上である。
【０１３７】
このような構成とすることで、第１の樹脂層１２４ａと第１の保護層１２０ａとの界面、
第１の保護層１２０ａと第１の電極１０３との界面、第２の樹脂層１２４ｂと第２の保護
層１２０ｂとの界面、及び第２の保護層１２０ｂと第２の電極１０７との界面において、
それぞれ、全反射が起こることを抑制することができる。
【０１３８】
構成例６において、第１のガラス層１０１ａ及び第２のガラス層１０１ｂの屈折率はＥＬ
層１０２が備える発光性の有機化合物を含む層の屈折率（例えば１．６以上）よりも低い
。よって、第１のガラス層１０１ａと第１の樹脂層１２４ａとの界面、及び第２のガラス
層１０１ｂと第２の樹脂層１２４ｂとの界面で、全反射が起こる条件がある。
【０１３９】
構成例６では、第１のガラス層１０１ａが、第１の樹脂層１２４ａと接する面に凹凸の構
造体１２２ａを備える。さらに、第２のガラス層１０１ｂが、第２の樹脂層１２４ｂと接
する面に凹凸の構造体１２２ｂを備える。よって、臨界角を超えて入射する光が全反射し
、発光装置内を光が導波して光の取り出し効率が低下する現象を抑制することができる。
【０１４０】
その他の構成は、構成例１と同様の構成を適用することができる。
【０１４１】
以下にそれぞれの層に用いることができる材料の一例を記す。
【０１４２】
本実施の形態における有機樹脂層、ガラス層、発光素子、及び有機樹脂層に形成する凹凸
の構造は、実施の形態１と同様の材料で形成することができる。
【０１４３】
［樹脂層］
第１の樹脂層１２４ａ及び第２の樹脂層１２４ｂの材料としては、高屈折率の液体や樹脂
等が挙げられる。第１の樹脂層１２４ａ及び第２の樹脂層１２４ｂは透光性を有する。高
屈折率の樹脂としては、臭素が含まれる樹脂、硫黄が含まれる樹脂などが挙げられ、例え
ば、含硫黄ポリイミド樹脂、エピスルフィド樹脂、チオウレタン樹脂、又は臭素化芳香族
樹脂などを用いることができる。また、ＰＥＴ（ポリエチレンテレフタラート）、ＴＡＣ
（トリアセチルセルロース）なども用いることができる。高屈折率の液体としては、硫黄
及びヨウ化メチレンを含む接触液（屈折液）などを用いることができる。成膜方法として
は、材料にあった種々の方法を適用すれば良い。例えば、前述の樹脂を、スピンコート法
を用いて成膜し、熱または光によって硬化させることで形成することができる。接着強度
や加工のしやすさなどを考慮し適宜選択することができる。
【０１４４】
［保護層］
第１の保護層１２０ａ及び第２の保護層１２０ｂとしては、例えば、窒化ケイ素膜、窒化
酸化ケイ素膜、窒化アルミニウム膜等を用いることができる。第１の保護層１２０ａ及び
第２の保護層１２０ｂは、必ずしも設ける必要はないが、第１の樹脂層１２４ａ及び第２
の樹脂層１２４ｂからＥＬ層１０２に水分が侵入することを防ぐことができ、発光装置の
寿命の低下を抑制することができる。
【０１４５】
［ガラス層に形成する凹凸の構造体］
凹凸の構造体は、ガラス層の表面に、半球レンズ、マイクロレンズアレイや、凹凸構造が
施されたフィルム、光拡散フィルム等を、公知の接着剤等を用いて接着することで形成す
ることができる。
【０１４６】
ガラス層に形成する凹凸の構造体は、ストライプ状であっても効果を奏するが、マトリク
ス状であることが好ましい。凹凸のパターンは、特に限定されず、例えば、半球状や、円
錐、角錐（三角錐、四角錐等）、傘状などの頂点を有する形状とすることができる。
【０１４７】
凹凸の大きさ、高さについては、０．１μｍ以上１０００μｍ以下程度とすることが好ま
しい。特に、１μｍ以上であると、光の干渉による影響を抑制することができるため、好
ましい。また、凹凸の大きさ、高さは樹脂層に用いる材料の使用量に影響を与える。凹凸
の大きさ、高さが１００μｍ以下であると、樹脂層に用いる材料を多量に使用することを
抑制でき、好ましい。
【０１４８】
ガラス層に形成する凹凸の大きさの範囲では、凹凸のパターンに周期性があると、凹凸が
回折格子のような働きをすることで、干渉効果が強くなり、特定の波長の光が大気に取り
出されやすくなることがある。したがって、凹凸のパターンは周期性をもたないことが好
ましい。また、パターンは少なくとも発光領域に形成されていれば良い。
【０１４９】
以上のように、本実施の形態で示した発光装置は、発光素子の支持基板及び封止基板とし
て、有機樹脂層とガラス層とを貼り合わせた基板を用いる。よって、発光装置を軽量化で
きる。さらに、水分又は不純物等が発光装置の外部から発光素子に含まれる有機化合物や
金属材料に侵入することを抑制することができる。
【０１５０】
さらに、発光装置において、全反射が起こる条件を有する界面に凹凸を設けることで、臨
界角を超えて入射する光が全反射し、発光装置内を光が導波して光の取り出し効率が低下
する現象を抑制することができる。
【０１５１】
本実施の形態は、他の実施の形態と自由に組み合わせることができる。
【０１５２】
（実施の形態４）
本実施の形態では、実施の形態３で示した本発明の一態様の発光装置の作製方法について
、図９及び図１０を用いて説明する。
【０１５３】
＜構成例５＞
構成例５（図６（Ａ）参照）の作製方法の一例について、図９を用いて説明する。
【０１５４】
まず、接着剤を用いて第１の有機樹脂層１００ａ上に第１のガラス層１０１ａを形成し、
第１のガラス層１０１ａ上に凹凸の構造体１２２ａを形成する（図９（Ａ））。
【０１５５】
次に、凹凸の構造体１２２ａ上に第１の樹脂層１２４ａを形成する。ここで、第１の樹脂
層１２４ａは、凹凸の構造体１２２ａと接する面に比べて、他方の面が平坦になるように
形成する（図９（Ｂ））。
【０１５６】
そして、第１の樹脂層１２４ａ上に第１の保護層１２０ａを形成し、第１の保護層１２０
ａ上に発光素子（第１の電極１０３、ＥＬ層１０２、及び第２の電極１０８）を形成する
（図９（Ｃ））。
【０１５７】
その後、第１のガラス層１０１ａと第２のガラス層１０１ｂとを、シール材（図示しない
）を用いて貼り合わせる。そして、第１の有機樹脂層１００ａと第２の有機樹脂層１００
ｂとを、シール材を用いて貼り合わせる。このとき、凹凸の構造１１８ａが形成された第
１の有機樹脂層１００ａを第２の有機樹脂層１００ｂと貼り合わせることができる。また
、第１の有機樹脂層１００ａと第２の有機樹脂層１００ｂとを貼り合わせた後に、凹凸の
構造１１８ａを形成しても良い。
【０１５８】
以上の工程により、構成例５に示した発光装置を作製することができる（図９（Ｄ））。
【０１５９】
なお、実施の形態２で示した作製方法２のように、第１のガラス層１０１ａ上に発光素子
等を作製し、第１のガラス層１０１ａと第２のガラス層１０１ｂとを貼り合わせた後に、
第１の有機樹脂層１００ａ及び第２の有機樹脂層１００ｂをそれぞれ、第１のガラス層１
０１ａ又は第２のガラス層１０１ｂと接着させても良い。
【０１６０】
＜構成例６＞
構成例６（図６（Ｂ）参照）の作製方法の一例について、図９及び図１０を用いて説明す
る。
【０１６１】
まず、構成例５の作製工程と同様に、第１の有機樹脂層１００ａ上に第１のガラス層１０
１ａを形成し、第１のガラス層１０１ａ上に凹凸の構造体１２２ａを形成する（図９（Ａ
））。次に、凹凸の構造体１２２ａ上に第１の樹脂層１２４ａを形成する。ここで、第１
の樹脂層１２４ａは、凹凸の構造体１２２ａと接する面に比べて、他方の面が平坦になる
ように形成する（図９（Ｂ））。
【０１６２】
そして、第１の樹脂層１２４ａ上に第１の保護層１２０ａを形成し、第１の保護層１２０
ａ上に発光素子（第１の電極１０３、ＥＬ層１０２、及び第２の電極１０８）を形成する
（図９（Ｃ））。
【０１６３】
一方で、図１０（Ａ）に示すように、第２のガラス層１０１ｂ上に凹凸の構造体１２２ｂ
を設け、凹凸の構造体１２２ｂ上に第２の樹脂層１２４ｂを形成し、第２の樹脂層１２４
ｂ上に第２の保護層１２０ｂを形成する。ここで、第２の樹脂層１２４ｂは、凹凸の構造
体１２２ｂと接する面に比べて、他方の面が平坦になるように形成する。
【０１６４】
そして、第１のガラス層１０１ａと第２のガラス層１０１ｂとを、シール材（図示しない
）を用いて貼り合わせる（図１０（Ｂ））。
【０１６５】
さらに、第１の有機樹脂層１００ａと第２の有機樹脂層１００ｂとを、シール材を用いて
貼り合わせる。このとき、凹凸の構造１１８ａが形成された第１の有機樹脂層１００ａを
凹凸の構造１１８ｂが形成された第２の有機樹脂層１００ｂと貼り合わせることができる
。また、第１の有機樹脂層１００ａと第２の有機樹脂層１００ｂとを貼り合わせた後に、
凹凸の構造１１８ａ及び凹凸の構造１１８ｂを形成しても良い。
【０１６６】
以上の工程により、構成例６に示した発光装置を作製することができる（図１０（Ｃ））
。
【０１６７】
なお、実施の形態２で示した作製方法２のように、第１のガラス層１０１ａ上に発光素子
等を作製し、第１のガラス層１０１ａと第２のガラス層１０１ｂとを貼り合わせた後に、
第１の有機樹脂層１００ａ及び第２の有機樹脂層１００ｂをそれぞれ、第１のガラス層１
０１ａ又は第２のガラス層１０１ｂと接着させても良い。
【０１６８】
本実施の形態は、他の実施の形態と自由に組み合わせることができる。
【０１６９】
（実施の形態５）
本実施の形態では、先の実施の形態で示した構成とは異なる本発明の一態様の発光装置に
ついて説明する。
【０１７０】
発光装置において、ＥＬ層から、ＥＬ層の屈折率とは異なる屈折率の媒体に光が入射する
際に、一部の光が反射される。２つの媒体の屈折率の差が大きいほど、光は反射されやす
くなり、発光装置の光の取り出し効率は低下する。
【０１７１】
実施の形態１では、発光素子の第１の電極１０３と、第１のガラス層１０１ａとが接する
構成を示した（図２乃至図５参照）。
【０１７２】
一般に、ガラスの屈折率は１．５程度である。第１の電極１０３の屈折率は、例えば、Ｉ
ＴＯを用いた場合では、２．０である。このように、第１のガラス層１０１ａと第１の電
極１０３は、屈折率の差が大きい場合がある。
【０１７３】
本実施の形態で説明する発光装置は、ガラス層と電極との間に、ガリウム（Ｇａ）又はア
ルミニウム（Ａｌ）と、亜鉛（Ｚｎ）と、酸素（Ｏ）とを含む絶縁膜を有する。該Ｇａ又
はＡｌと、Ｚｎと、Ｏとを含む絶縁膜の屈折率は、ガラス層の屈折率及び電極の屈折率と
の差がそれぞれ０．２以下であるため、屈折率の差による光の反射を抑制することができ
る。
【０１７４】
さらに、接する層との屈折率の差が０．１５以下であると、屈折率の差による光（垂直入
射の場合）の反射を１％以下に抑制することができ、好ましい。屈折率の差が小さいほど
、屈折率の差による光の反射を抑制することができる。
【０１７５】
＜構成例７＞
図１１にボトムエミッション構造の発光装置の一例を示す。図１１は、図１のＡ−Ｂ間の
断面図に相当する。
【０１７６】
図１１に示す発光装置は、第１の有機樹脂層１００ａ、第１のガラス層１０１ａ、絶縁膜
１３８、発光素子（第１の電極１０３、ＥＬ層１０２、及び第２の電極１０８）、封止層
１１０、第２のガラス層１０１ｂ、及び第２の有機樹脂層１００ｂを有する。
【０１７７】
構成例７は、ボトムエミッション構造であるため、第１の電極１０３は透光性を有する。
【０１７８】
構成例７では、封止層１１０が、絶縁膜１３８全体及び発光素子を覆う構成としたが、本
発明はこれに限らず、例えば、封止層１１０が絶縁膜１３８上の一部に形成され、発光素
子を覆う構成とすることもできる。
【０１７９】
絶縁膜１３８の屈折率は、接する層の屈折率との差が０．２以下であるよう設定する。絶
縁膜１３８は、１層以上のＧａ又はＡｌと、Ｚｎと、Ｏとを含む絶縁膜からなる。
【０１８０】
第１のガラス層１０１ａの屈折率が１．５であり、第１の電極１０３の屈折率が２．０で
ある場合、例えば、絶縁膜１３８は２層からなり、第１のガラス層１０１ａ上の第１の層
に、屈折率１．７のＧａと、Ｚｎと、Ｏとを含む絶縁膜を設け、該絶縁膜上に、第１の電
極１０３と接する屈折率１．８のＧａと、Ｚｎと、Ｏとを含む絶縁膜を設けることで、屈
折率の差による光の反射を抑制することができる。
【０１８１】
絶縁膜１３８は、透光性を有する。よって、光の取り出しを阻害することがなく、好適に
用いることができる。
【０１８２】
絶縁膜１３８は、窒素（Ｎ）を含んでいても良い。これらの元素を組み合わせて作製する
ことで、可視光に対する透光性を維持したまま、該絶縁膜の屈折率を所望の値とすること
ができる。
【０１８３】
例えば、絶縁膜１３８に用いる材料としては、Ｇａ−Ｚｎ−Ｏ系の材料、Ａｌ−Ｚｎ−Ｏ
系の材料、Ｇａ−Ｚｎ−Ｏ−Ｎ系の材料、Ａｌ−Ｚｎ−Ｏ−Ｎ系の材料、Ｇａ−Ａｌ−Ｚ
ｎ−Ｏ系の材料、Ｇａ−Ａｌ−Ｚｎ−Ｏ−Ｎ系の材料が挙げられる。ここで、例えば、Ｇ
ａ−Ｚｎ−Ｏ系の材料とは、ガリウム、亜鉛、及び酸素を主成分とする材料という意味で
ある。
【０１８４】
また、絶縁膜１３８は、Ｇａ、Ａｌ、Ｚｎ、Ｏ及びＮの総和が原子比０．９０以上である
ことが好ましく、原子比０．９７以上であることが特に好ましい。言い換えると、Ｇａ、
Ａｌ、Ｚｎ、Ｏ及びＮ以外の元素の総和は、原子比０．１０以下であることが好ましく、
原子比０．０３以下であることが特に好ましい。
【０１８５】
絶縁膜１３８は、例えば、Ｇａ−Ｚｎ−Ｏ系金属酸化物ターゲット（Ｇａ２Ｏ３：ＺｎＯ
＝１：５〜５：１［ｍｏｌ数比］）を用い、酸素雰囲気下やアルゴン及び酸素（流量比率
は、一例として、アルゴン：酸素＝７：３）混合雰囲気下でスパッタリング法により成膜
することで得られる。また、Ａｌ−Ｚｎ−Ｏ系金属酸化物ターゲット（Ａｌ２Ｏ３：Ｚｎ
Ｏ＝１：５〜５：１［ｍｏｌ数比］）を用い、同様の雰囲気下で成膜することで得られる
。また、同様のターゲットを、アルゴン、酸素及び窒素（流量比率は、一例として、アル
ゴン：酸素：窒素＝３：６：１）混合雰囲気下で成膜することで、窒素を含むＧａ又はＡ
ｌと、Ｚｎと、Ｏとを含む絶縁膜を得ることができる。
【０１８６】
絶縁膜１３８の２０℃における固有抵抗は１０１０Ωｃｍ以上であると、絶縁膜１３８は
十分な絶縁性を備えることができるため好ましい。
【０１８７】
以上のように、本実施の形態で示した発光装置は、発光素子の支持基板及び封止基板とし
て、有機樹脂層とガラス層とを貼り合わせた基板を用いる。よって、発光装置を軽量化で
きる。さらに、水分又は不純物等が発光装置の外部から発光素子に含まれる有機化合物や
金属材料に侵入することを抑制することができる。
【０１８８】
さらに、発光装置において、屈折率の差が大きい２層の間に、Ｇａ又はＡｌと、Ｚｎと、
Ｏとを含む絶縁膜を１層以上設けることで、屈折率の差による光の反射を抑制することが
でき、光の取り出し効率が高い発光装置を提供することができる。
【０１８９】
本実施の形態は、他の実施の形態と自由に組み合わせることができる。
【０１９０】
（実施の形態６）
本実施の形態では、実施の形態１で示した本発明の一態様の発光装置の変形例について説
明する。
【０１９１】
本発明の一態様の発光装置は、有機樹脂層と薄いガラス層とを貼り合わせた基板を採用し
ている。したがって、薄いガラス層が可撓性を有する程度の厚さである場合、曲面を有す
る発光装置や、可撓性を有する発光装置を実現することができる。
【０１９２】
＜変形例＞
図１２（Ｄ）に示す曲面を有する発光装置は、第１の有機樹脂層１００ａ、第１のガラス
層１０１ａ、発光素子（第１の電極１０３、ＥＬ層１０２、及び第２の電極１０８）、封
止層１１０、第２のガラス層１０１ｂ、及び第２の有機樹脂層１００ｂを有する。
【０１９３】
変形例において、第１のガラス層１０１ａは、可撓性を有する程度に薄い厚さのガラスを
用いる。例えば、第１のガラス層１０１ａは、２５μｍ以上７５μｍ以下とすることがで
きる。
【０１９４】
その他の構成は、実施の形態１に示した構成例１と同様の構成を適用することができる。
【０１９５】
変形例の作製方法の一例について説明する。
【０１９６】
まず、接着剤を用いて曲面を有する第１の有機樹脂層１００ａ上に第１のガラス層１０１
ａを形成する（図１２（Ａ））。
【０１９７】
次に、第１のガラス層１０１ａ上に、発光素子（第１の電極１０３、ＥＬ層１０２、及び
第２の電極１０８）を形成する。
【０１９８】
そして、第１のガラス層１０１ａ上に、該発光素子を覆うように封止層１１０を形成する
（図１２（Ｂ））。
【０１９９】
そして、第１のガラス層１０１ａと第２のガラス層１０１ｂとを、シール材１１４を用い
て貼り合わせる（図１２（Ｃ））。このとき、空間１１２には、不活性気体を充填する。
【０２００】
さらに、第１の有機樹脂層１００ａと第２の有機樹脂層１００ｂとを、シール材（図示し
ない）を用いて貼り合わせる（図１２（Ｄ））。
【０２０１】
以上の工程により、変形例として示した発光装置を作製することができる。
【０２０２】
次に、変形例の作製方法の別の例について説明する。
【０２０３】
まず、第１のガラス層１０１ａ上に、発光素子を形成する。そして、第１のガラス層１０
１ａ上に、該発光素子を覆うように封止層１１０を形成する（図１３（Ａ））。
【０２０４】
ここで、第１のガラス層１０１ａは可撓性を有するため、ロール状の第１のガラス層１０
１ａ上に発光素子を形成する、ロール・ツー・ロール方式を適用することができる。
【０２０５】
次に、第１のガラス層１０１ａと第２のガラス層１０１ｂとを、シール材１１４を用いて
貼り合わせる（図１３（Ｂ））。以下、図１３（Ｂ）に示す構成を積層体Ｂと記す。
【０２０６】
最後に、曲面を有する第１の有機樹脂層１００ａと第２の有機樹脂層１００ｂとを、シー
ル材１１６を用いて貼り合わせ、積層体Ｂを封止する（図１３（Ｃ））。
【０２０７】
例えば、先の実施の形態で記したように、加圧ローラを用いて、第１の有機樹脂層１００
ａ及び第１のガラス層１０１ａ、第２の有機樹脂層１００ｂ及び第２のガラス層１０１ｂ
、並びに、第１の有機樹脂層１００ａ及び第２の有機樹脂層１００ｂをそれぞれ接着する
ことができる。
【０２０８】
以上の工程により、変形例として示した発光装置を作製することができる。
【０２０９】
以上のように、本実施の形態で示した発光装置は、発光素子の支持基板及び封止基板とし
て、有機樹脂層とガラス層とを貼り合わせた基板を用いる。よって、発光装置を軽量化で
きる。さらに、水分又は不純物等が発光装置の外部から発光素子に含まれる有機化合物や
金属材料に侵入することを抑制することができる。
【０２１０】
さらに、本実施の形態で用いる薄いガラス層は、可撓性を有する程度の厚さであるため、
曲面を有する発光装置を実現することができる。
【０２１１】
本実施の形態は、他の実施の形態と自由に組み合わせることができる。
【０２１２】
（実施の形態７）
本実施の形態では、本発明の一態様の発光装置にコンバータを内蔵する構成について、図
１４を用いて説明する。なお、以下の説明において、上記の実施の形態と同一の部分につ
いては説明を省略する。
【０２１３】
なお、本実施の形態において、コンバータとは、入力された電力を発光装置の仕様に適し
た定電流に変換して発光装置へ入力する定電流電源、又は仕様に適した定電圧に変換して
発光装置へ入力する定電圧電源として機能するコンバータ回路を指す。
【０２１４】
図１４（Ｂ）は図１４（Ａ）に示した発光装置のＣ−Ｄ間、Ｅ−Ｆ間の断面図である。な
お、図１４（Ａ）では、図１４（Ｂ）に示す構成の一部を省略している。
【０２１５】
本実施の形態の発光装置は、第１の有機樹脂層１００ａ、第１のガラス層１０１ａ、発光
素子（第１の電極１０３、ＥＬ層１０２、及び第２の電極１０８）、封止層１１０、第２
のガラス層１０１ｂ、第２の有機樹脂層１００ｂ、及びコンバータ１５０を有する。
【０２１６】
図１４（Ａ）において、第１の電極１０３は、コンバータ１５０と電気的に接続されてい
る。第２の電極１０８は、接続電極４１１ａ、４１１ｂと電気的に接続している。接続電
極４１１ａは、コンバータ１５０と電気的に接続している。接続電極４１１ｂは、接続配
線１３５を介してコンバータ１５０と電気的に接続している。
【０２１７】
図１４（Ｂ）のＣ−Ｄ断面において、第１の有機樹脂層１００ａ上に第１のガラス層１０
１ａが形成され、さらに第１の電極１０３が第１のガラス層１０１ａの端部を覆うように
設けられている。
【０２１８】
第１の電極１０３及び第２のガラス層１０１ｂの間には、シール材１１４を有する。第１
の電極１０３及び第２の有機樹脂層１００ｂの間には、シール材１１６を有する。
【０２１９】
なお、第１の電極１０３においてコンバータ１５０と接続する部分を取り出し電極４１０
ａとし、第１の電極１０３において接続配線１３５と接続する部分を取り出し電極４１０
ｂとする。
【０２２０】
図１４（Ｂ）において、接続電極４１１ａ、４１１ｂは取り出し電極４１０ａ、４１０ｂ
と同一平面上に存在する。取り出し電極４１０ａ及び接続電極４１１ａの上には、コンバ
ータ１５０が設けられており、取り出し電極４１０ｂ及び接続電極４１１ｂは接続配線１
３５を介して、コンバータ１５０と電気的に接続している。したがって、第１の電極１０
３及び第２の電極１０８はコンバータ１５０と電気的に接続し、発光素子にはコンバータ
１５０によって仕様に適用された電流が入力される。発光素子内に両端から分散されて電
流が入力されているため、輝度ムラの低減や、発光素子の一部に負荷が集中することが抑
制される。
【０２２１】
接続配線１３５は、金属配線等を用いることができる。また、配線が実装されたプリント
基板を用いてもよい。
【０２２２】
図１４（Ａ）において、接続配線１３５は発光装置の非発光領域上を通り、取り出し電極
４１０ｂ又は４１１ｂと、コンバータ１５０とを電気的に接続している。接続配線の配置
は、この構成に限らないが、発光装置の光取り出し効率を低下させないような配置とする
ことが好ましい。例えば、片側から光を取り出す構成の発光装置において、光を射出しな
い側の面の基板上などに通すことも可能である。接続配線やコンバータは、発光装置の外
部に設けることも可能であるが、本実施の形態で示したように発光装置の非発光領域に設
けることによって、第１の有機樹脂層１００ａ上の非発光領域を活用することができる。
【０２２３】
接続配線１３５及びコンバータ１５０は封止樹脂１５１によって、封止成形されている。
封止樹脂１５１にはエポキシ樹脂、アクリル樹脂、シリコーン樹脂、フェノール樹脂等を
用いることができる。
【０２２４】
コンバータ１５０はＤＣ／ＤＣコンバータである。図１４（Ｂ）のＥ−Ｆ断面に示すよう
に、コンバータ１５０はプリント基板１４０及び第１の回路素子１３０ａ、第２の回路素
子１３０ｂ、第３の回路素子１３０ｃを有する。
【０２２５】
プリント基板１４０には、上面から下面まで貫通する開口を設ける。該開口内に、銀ペー
ストやはんだ等の導電材料をメッキ等によって埋め込むことで、発光素子とコンバータ１
５０とを電気的に接続する。
【０２２６】
プリント基板１４０を貫通する開口を作製するためには、エンドミル、パンチング、サン
ドブラスト等を用いた機械的研磨法や、レーザーや、エッチング等の化学的研磨法やこれ
らを組み合わせた方法等を用いることができる。
【０２２７】
本実施の形態において、プリント基板１４０は絶縁性基材の片面に導電性材料を塗布した
プリント基板である。プリント基板を用いると、プリント基板と取り出し電極及び接続電
極との接続面における絶縁性が保証されるので、取り出し電極及び接続電極上に配置する
際の位置合わせが容易に行える。また、プリント基板１４０には、可撓性を有するフレキ
シブルプリント基板（ＦＰＣ）や、一部に可撓性を有するセミフレキシブルプリント基板
を用いてもよい。可撓性を有するプリント基板を用いることで、可撓性を有する発光装置
や曲面を有した発光装置にコンバータを内蔵させることができる。
【０２２８】
プリント基板１４０上には第１の回路素子１３０ａ、第２の回路素子１３０ｂ、第３の回
路素子１３０ｃが備えられている。第１の回路素子１３０ａ、第２の回路素子１３０ｂ、
第３の回路素子１３０ｃはプリント基板上で電気的に接続され、ＤＣ／ＤＣコンバータ回
路を形成している。第１の回路素子１３０ａ、第２の回路素子１３０ｂ、第３の回路素子
１３０ｃとしては例えば、スイッチ、トランジスタ、容量素子、ダイオード、インダクタ
、半導体チップ等とすることができる。第１の回路素子１３０ａ、第２の回路素子１３０
ｂ、第３の回路素子１３０ｃは、ＤＣ／ＤＣコンバータとして機能する回路を構成すれば
よく、その具体的な回路構成については言及しない。また、コンバータを構成する一部の
要素をプリント基板１４０上に設け、残りの要素を外部から接続する構成としても良い。
【０２２９】
第１の回路素子１３０ａ、第２の回路素子１３０ｂ、第３の回路素子１３０ｃはプリント
基板１４０に設けられた開口を介して、取り出し電極４１０ａ及び接続電極４１１ａと電
気的に接続している。そのため、発光素子にはコンバータ１５０によって仕様に合った電
圧が入力される。発光素子の他端では、接続配線１３５を介してコンバータ１５０と発光
素子が電気的に接続している。
【０２３０】
コンバータ１５０を取り出し電極４１０ａ及び接続電極４１１ａ上に設ける方法としては
、第１の回路素子１３０ａ、第２の回路素子１３０ｂ、第３の回路素子１３０ｃをあらか
じめ備えておいたプリント基板１４０を、接着剤等を用いて取り出し電極４１０ａ及び接
続電極４１１ａ上に接続してもよいし、プリント基板１４０の開口内に流し込む導電材料
を用いて、取り出し電極４１０ａ及び接続電極４１１ａとプリント基板１４０とを接続し
てもよい。
【０２３１】
なお、取り出し電極４１０ａ及び接続電極４１１ａ上にコンバータ１５０を設ける際に発
光装置の厚みが増すことを防ぐため、コンバータ１５０が備える回路素子を、第１の有機
樹脂層１００ａに埋め込むように形成しても良い。
【０２３２】
例えば、図１４（Ｂ）の第２の回路素子１３０ｂは、プリント基板１４０及び第１の有機
樹脂層１００ａに設けた開口部に埋め込まれるように設けられている。
【０２３３】
また、図１４（Ｃ）に示すように、発光装置の発光領域に凹凸の構造１１８ａが設けられ
ている場合は、第１の有機樹脂層１００ａの開口部に第２の回路素子１３０ｂが貫通した
構成も採用できる。
【０２３４】
これらの構成を適用することで、コンバータを含む構成としても、コンバータを含まない
構成と同じ厚さの発光装置を実現することができる。
【０２３５】
第２の回路素子１３０ｂを埋め込む開口は第１の有機樹脂層１００ａ上で、取り出し電極
及び接続電極が存在しない領域に設ける。開口は、第２の回路素子１３０ｂが埋め込める
ように幅や高さを適宜調節すれば良い。開口は、第１の有機樹脂層１００ａとプリント基
板１４０にそれぞれ別の工程で設けても良いし、プリント基板１４０を第１の有機樹脂層
１００ａ上に配置した後に、第１の有機樹脂層１００ａ及びプリント基板１４０に同時に
設けても良い。
【０２３６】
第１の有機樹脂層１００ａの開口部の作製方法は、エンドミル、サンドブラスト等を用い
た機械的研磨や、レーザーやエッチング等の化学的研磨、またはこれらを組み合わせた方
法を用いることができる。
【０２３７】
また、図１４（Ｃ）に示すように、凹凸の構造１１８ａを有する第１の有機樹脂層１００
ａを用いる場合には、第１の有機樹脂層１００ａを構成する有機樹脂材料の一部を加工す
ることで、凹凸の構造１１８ａを設けることができる。このとき、有機樹脂材料の一部を
加工する際に、同時に開口部を形成しても良い。
【０２３８】
また、プリント基板１４０に開口を作製する際に、取り出し電極４１０ａ及び接続電極４
１１ａとの開口の作製も同時に行うと作業工程が少なくなるため好ましい。
【０２３９】
上記したように発光装置にコンバータを内蔵する構成とすることで、入力される電圧が変
化しても、素子に適した安定な電流を供給する機能を有しているため、発光素子に過電流
が流れてしまう不具合を防止できる。
【０２４０】
なお、本実施の形態で示す発光装置に含むコンバータはＤＣ／ＤＣコンバータに限らず、
交流電圧を直流電圧に変換するＡＣ／ＤＣコンバータでもよい。ＡＣ／ＤＣコンバータを
用いると、交流電源をそのまま印加して使用することができる。
【０２４１】
また，本実施の形態の発光装置は、１つのコンバータに１つの発光素子を電気的に接続す
る構成としたが、本発明はこの構成に限られない。発光装置が複数の発光素子を備える場
合、発光素子と同じ数のコンバータを設ける構成だけでなく、１つのコンバータに複数の
発光素子を電気的に接続する構成を採用することができる。
【０２４２】
本実施の形態では、ボトムエミッション構造の発光装置について示したが、他の実施の形
態に示した構成例の発光装置のいずれにおいても適用することができる。
【０２４３】
本発明の一態様では、コンバータを発光装置に内蔵することによって、外部にコンバータ
を設けなくとも利用することのできる発光装置を提供できるため、該発光装置の利用の幅
が広がる。
【０２４４】
また、発光装置の非発光領域上にコンバータや接続配線を設けたことで、スペースの有効
活用ができる。
【０２４５】
以上のように、本実施の形態で示した発光装置は、発光素子の支持基板及び封止基板とし
て、有機樹脂層とガラス層とを貼り合わせた基板を用いる。よって、発光装置を軽量化で
きる。さらに、水分又は不純物等が発光装置の外部から発光素子に含まれる有機化合物や
金属材料に侵入することを抑制することができる。
【０２４６】
本実施の形態は他の実施の形態と自由に組み合わせることができる。
【０２４７】
（実施の形態８）
本実施の形態では、本発明の一態様に適用できるＥＬ層の一例について、図１５を用いて
説明する。
【０２４８】
図１５（Ａ）に示すＥＬ層１０２は、第１の電極１０３と第２の電極１０８の間に設けら
れている。第１の電極１０３及び第２の電極１０８は、実施の形態１と同様の構成を適用
することができる。
【０２４９】
本実施の形態において、ＥＬ層１０２は、第１の電極１０３側から、正孔注入層７０１、
正孔輸送層７０２、発光性の有機化合物を含む層７０３、電子輸送層７０４、及び電子注
入層７０５の順で積層されている。
【０２５０】
図１５（Ａ）に示す発光素子の作製方法について説明する。
【０２５１】
正孔注入層７０１は、正孔注入性の高い物質を含む層である。正孔注入性の高い物質とし
ては、例えば、モリブデン酸化物、チタン酸化物、バナジウム酸化物、レニウム酸化物、
ルテニウム酸化物、クロム酸化物、ジルコニウム酸化物、ハフニウム酸化物、タンタル酸
化物、銀酸化物、タングステン酸化物、マンガン酸化物等の金属酸化物を用いることがで
きる。また、フタロシアニン（略称：Ｈ２Ｐｃ）、銅（ＩＩ）フタロシアニン（略称：Ｃ
ｕＰｃ）等のフタロシアニン系の化合物を用いることができる。
【０２５２】
また、低分子の有機化合物である４，４’，４’’−トリス（Ｎ，Ｎ−ジフェニルアミノ
）トリフェニルアミン（略称：ＴＤＡＴＡ）、４，４’，４’’−トリス［Ｎ−（３−メ
チルフェニル）−Ｎ−フェニルアミノ］トリフェニルアミン（略称：ＭＴＤＡＴＡ）、４
，４’−ビス［Ｎ−（４−ジフェニルアミノフェニル）−Ｎ−フェニルアミノ］ビフェニ
ル（略称：ＤＰＡＢ）、４，４’−ビス（Ｎ−｛４−［Ｎ’−（３−メチルフェニル）−
Ｎ’−フェニルアミノ］フェニル｝−Ｎ−フェニルアミノ）ビフェニル（略称：ＤＮＴＰ
Ｄ）、１，３，５−トリス［Ｎ−（４−ジフェニルアミノフェニル）−Ｎ−フェニルアミ
ノ］ベンゼン（略称：ＤＰＡ３Ｂ）、３−［Ｎ−（９−フェニルカルバゾール−３−イル
）−Ｎ−フェニルアミノ］−９−フェニルカルバゾール（略称：ＰＣｚＰＣＡ１）、３，
６−ビス［Ｎ−（９−フェニルカルバゾール−３−イル）−Ｎ−フェニルアミノ］−９−
フェニルカルバゾール（略称：ＰＣｚＰＣＡ２）、３−［Ｎ−（１−ナフチル）−Ｎ−（
９−フェニルカルバゾール−３−イル）アミノ］−９−フェニルカルバゾール（略称：Ｐ
ＣｚＰＣＮ１）等の芳香族アミン化合物等を用いることができる。
【０２５３】
さらに、高分子化合物（オリゴマー、デンドリマー、ポリマー等）を用いることもできる
。例えば、ポリ（Ｎ−ビニルカルバゾール）（略称：ＰＶＫ）、ポリ（４−ビニルトリフ
ェニルアミン）（略称：ＰＶＴＰＡ）、ポリ［Ｎ−（４−｛Ｎ’−［４−（４−ジフェニ
ルアミノ）フェニル］フェニル−Ｎ’−フェニルアミノ｝フェニル）メタクリルアミド］
（略称：ＰＴＰＤＭＡ）、ポリ［Ｎ，Ｎ’−ビス（４−ブチルフェニル）−Ｎ，Ｎ’−ビ
ス（フェニル）ベンジジン］（略称：Ｐｏｌｙ−ＴＰＤ）などの高分子化合物が挙げられ
る。また、ポリ（３，４−エチレンジオキシチオフェン）／ポリ（スチレンスルホン酸）
（ＰＥＤＯＴ／ＰＳＳ）、ポリアニリン／ポリ（スチレンスルホン酸）（ＰＡｎｉ／ＰＳ
Ｓ）等の酸を添加した高分子化合物を用いることができる。
【０２５４】
特に、正孔注入層７０１として、正孔輸送性の高い有機化合物にアクセプター性物質を含
有させた複合材料を用いることが好ましい。正孔輸送性の高い物質にアクセプター性物質
を含有させた複合材料を用いることにより、第１の電極１０３からの正孔注入性を良好に
し、発光素子の駆動電圧を低減することができる。これらの複合材料は、正孔輸送性の高
い物質とアクセプター物質とを共蒸着することにより形成することができる。該複合材料
を用いて正孔注入層７０１を形成することにより、第１の電極１０３からＥＬ層１０２へ
の正孔注入が容易となる。
【０２５５】
複合材料に用いる有機化合物としては、芳香族アミン化合物、カルバゾール誘導体、芳香
族炭化水素、高分子化合物（オリゴマー、デンドリマー、ポリマー等）など、種々の化合
物を用いることができる。なお、複合材料に用いる有機化合物としては、正孔輸送性の高
い有機化合物であることが好ましい。具体的には、１０−６ｃｍ２／Ｖｓ以上の正孔移動
度を有する物質であることが好ましい。但し、電子よりも正孔の輸送性の高い物質であれ
ば、これら以外のものを用いてもよい。以下では、複合材料に用いることのできる有機化
合物を具体的に列挙する。
【０２５６】
複合材料に用いることのできる有機化合物としては、例えば、ＴＤＡＴＡ、ＭＴＤＡＴＡ
、ＤＰＡＢ、ＤＮＴＰＤ、ＤＰＡ３Ｂ、ＰＣｚＰＣＡ１、ＰＣｚＰＣＡ２、ＰＣｚＰＣＮ
１、４，４’−ビス［Ｎ−（１−ナフチル）−Ｎ−フェニルアミノ］ビフェニル（略称：
ＮＰＢ又はα−ＮＰＤ）、Ｎ，Ｎ’−ビス（３−メチルフェニル）−Ｎ，Ｎ’−ジフェニ
ル−［１，１’−ビフェニル］−４，４’−ジアミン（略称：ＴＰＤ）、４−フェニル−
４’−（９−フェニルフルオレン−９−イル）トリフェニルアミン（略称：ＢＰＡＦＬＰ
）等の芳香族アミン化合物や、４，４’−ジ（Ｎ−カルバゾリル）ビフェニル（略称：Ｃ
ＢＰ）、１，３，５−トリス［４−（Ｎ−カルバゾリル）フェニル］ベンゼン（略称：Ｔ
ＣＰＢ）、９−［４−（１０−フェニル−９−アントリル）フェニル］−９Ｈ−カルバゾ
ール（略称：ＣｚＰＡ）、９−フェニル−３−［４−（１０−フェニル−９−アントリル
）フェニル］−９Ｈ−カルバゾール（略称：ＰＣｚＰＡ）、１，４−ビス［４−（Ｎ−カ
ルバゾリル）フェニル］−２，３，５，６−テトラフェニルベンゼン等のカルバゾール誘
導体を用いることができる。
【０２５７】
また、２−ｔｅｒｔ−ブチル−９，１０−ジ（２−ナフチル）アントラセン（略称：ｔ−
ＢｕＤＮＡ）、２−ｔｅｒｔ−ブチル−９，１０−ジ（１−ナフチル）アントラセン、９
，１０−ビス（３，５−ジフェニルフェニル）アントラセン（略称：ＤＰＰＡ）、２−ｔ
ｅｒｔ−ブチル−９，１０−ビス（４−フェニルフェニル）アントラセン（略称：ｔ−Ｂ
ｕＤＢＡ）、９，１０−ジ（２−ナフチル）アントラセン（略称：ＤＮＡ）、９，１０−
ジフェニルアントラセン（略称：ＤＰＡｎｔｈ）、２−ｔｅｒｔ−ブチルアントラセン（
略称：ｔ−ＢｕＡｎｔｈ）、９，１０−ビス（４−メチル−１−ナフチル）アントラセン
（略称：ＤＭＮＡ）、９，１０−ビス［２−（１−ナフチル）フェニル］−２−ｔｅｒｔ
−ブチルアントラセン、９，１０−ビス［２−（１−ナフチル）フェニル］アントラセン
、２，３，６，７−テトラメチル−９，１０−ジ（１−ナフチル）アントラセン等の芳香
族炭化水素化合物を用いることができる。
【０２５８】
さらに、２，３，６，７−テトラメチル−９，１０−ジ（２−ナフチル）アントラセン、
９，９’−ビアントリル、１０，１０’−ジフェニル−９，９’−ビアントリル、１０，
１０’−ビス（２−フェニルフェニル）−９，９’−ビアントリル、１０，１０’−ビス
［（２，３，４，５，６−ペンタフェニル）フェニル］−９，９’−ビアントリル、アン
トラセン、テトラセン、ルブレン、ペリレン、２，５，８，１１−テトラ（ｔｅｒｔ−ブ
チル）ペリレン、ペンタセン、コロネン、４，４’−ビス（２，２−ジフェニルビニル）
ビフェニル（略称：ＤＰＶＢｉ）、９，１０−ビス［４−（２，２−ジフェニルビニル）
フェニル］アントラセン（略称：ＤＰＶＰＡ）等の芳香族炭化水素化合物を用いることが
できる。
【０２５９】
また、電子受容体としては、７，７，８，８−テトラシアノ−２，３，５，６−テトラフ
ルオロキノジメタン（略称：Ｆ４−ＴＣＮＱ）、クロラニル等の有機化合物や、遷移金属
酸化物を挙げることができる。また、元素周期表における第４族乃至第８族に属する金属
の酸化物を挙げることができる。具体的には、酸化バナジウム、酸化ニオブ、酸化タンタ
ル、酸化クロム、酸化モリブデン、酸化タングステン、酸化マンガン、酸化レニウムは電
子受容性が高いため好ましい。中でも特に、酸化モリブデンは大気中でも安定であり、吸
湿性が低く、扱いやすいため好ましい。
【０２６０】
なお、上述したＰＶＫ、ＰＶＴＰＡ、ＰＴＰＤＭＡ、Ｐｏｌｙ−ＴＰＤ等の高分子化合物
と、上述した電子受容体を用いて複合材料を形成し、正孔注入層７０１に用いてもよい。
【０２６１】
正孔輸送層７０２は、正孔輸送性の高い物質を含む層である。正孔輸送性の高い物質とし
ては、例えば、ＮＰＢ、ＴＰＤ、ＢＰＡＦＬＰ、４，４’−ビス［Ｎ−（９，９−ジメチ
ルフルオレン−２−イル）−Ｎ−フェニルアミノ］ビフェニル（略称：ＤＦＬＤＰＢｉ）
、４，４’−ビス［Ｎ−（スピロ−９，９’−ビフルオレン−２−イル）−Ｎ―フェニル
アミノ］ビフェニル（略称：ＢＳＰＢ）等の芳香族アミン化合物を用いることができる。
ここに述べた物質は、主に１０−６ｃｍ２／Ｖｓ以上の正孔移動度を有する物質である。
但し、電子よりも正孔の輸送性の高い物質であれば、これら以外のものを用いてもよい。
なお、正孔輸送性の高い物質を含む層は、単層のものだけでなく、上記物質からなる層が
二層以上積層したものとしてもよい。
【０２６２】
また、正孔輸送層７０２には、ＣＢＰ、ＣｚＰＡ、ＰＣｚＰＡのようなカルバゾール誘導
体や、ｔ−ＢｕＤＮＡ、ＤＮＡ、ＤＰＡｎｔｈのようなアントラセン誘導体を用いても良
い。
【０２６３】
また、正孔輸送層７０２には、ＰＶＫ、ＰＶＴＰＡ、ＰＴＰＤＭＡ、Ｐｏｌｙ−ＴＰＤな
どの高分子化合物を用いることもできる。
【０２６４】
発光性の有機化合物を含む層７０３は、蛍光を発光する蛍光性化合物や燐光を発光する燐
光性化合物を用いることができる。
【０２６５】
発光性の有機化合物を含む層７０３に用いることができる蛍光性化合物としては、例えば
、青色系の発光材料として、Ｎ，Ｎ’−ビス［４−（９Ｈ−カルバゾール−９−イル）フ
ェニル］−Ｎ，Ｎ’−ジフェニルスチルベン−４，４’−ジアミン（略称：ＹＧＡ２Ｓ）
、４−（９Ｈ−カルバゾール−９−イル）−４’−（１０−フェニル−９−アントリル）
トリフェニルアミン（略称：ＹＧＡＰＡ）、４−（１０−フェニル−９−アントリル）−
４’−（９−フェニル−９Ｈ−カルバゾール−３−イル）トリフェニルアミン（略称：Ｐ
ＣＢＡＰＡ）などが挙げられる。また、緑色系の発光材料として、Ｎ−（９，１０−ジフ
ェニル−２−アントリル）−Ｎ，９−ジフェニル−９Ｈ−カルバゾール−３−アミン（略
称：２ＰＣＡＰＡ）、Ｎ−［９，１０−ビス（１，１’−ビフェニル−２−イル）−２−
アントリル］−Ｎ，９−ジフェニル−９Ｈ−カルバゾール−３−アミン（略称：２ＰＣＡ
ＢＰｈＡ）、Ｎ−（９，１０−ジフェニル−２−アントリル）−Ｎ，Ｎ’，Ｎ’−トリフ
ェニル−１，４−フェニレンジアミン（略称：２ＤＰＡＰＡ）、Ｎ−［９，１０−ビス（
１，１’−ビフェニル−２−イル）−２−アントリル］−Ｎ，Ｎ’，Ｎ’−トリフェニル
−１，４−フェニレンジアミン（略称：２ＤＰＡＢＰｈＡ）、Ｎ−［９，１０−ビス（１
，１’−ビフェニル−２−イル）］−Ｎ−［４−（９Ｈ−カルバゾール−９−イル）フェ
ニル］−Ｎ−フェニルアントラセン−２−アミン（略称：２ＹＧＡＢＰｈＡ）、Ｎ，Ｎ，
９−トリフェニルアントラセン−９−アミン（略称：ＤＰｈＡＰｈＡ）などが挙げられる
。また、黄色系の発光材料として、ルブレン、５，１２−ビス（１，１’−ビフェニル−
４−イル）−６，１１−ジフェニルテトラセン（略称：ＢＰＴ）などが挙げられる。また
、赤色系の発光材料として、Ｎ，Ｎ，Ｎ’，Ｎ’−テトラキス（４−メチルフェニル）テ
トラセン−５，１１−ジアミン（略称：ｐ−ｍＰｈＴＤ）、７，１４−ジフェニル−Ｎ，
Ｎ，Ｎ’，Ｎ’−テトラキス（４−メチルフェニル）アセナフト［１，２−ａ］フルオラ
ンテン−３，１０−ジアミン（略称：ｐ−ｍＰｈＡＦＤ）などが挙げられる。
【０２６６】
また、発光性の有機化合物を含む層７０３に用いることができる燐光性化合物としては、
例えば、青色系の発光材料として、ビス［２−（４’，６’−ジフルオロフェニル）ピリ
ジナト−Ｎ，Ｃ２’］イリジウム（ＩＩＩ）テトラキス（１−ピラゾリル）ボラート（略
称：ＦＩｒ６）、ビス［２−（４’，６’−ジフルオロフェニル）ピリジナト−Ｎ，Ｃ２
’］イリジウム（ＩＩＩ）ピコリナート（略称：ＦＩｒｐｉｃ）、ビス｛２−［３’，５
’−ビス（トリフルオロメチル）フェニル］ピリジナト−Ｎ，Ｃ２’｝イリジウム（ＩＩ
Ｉ）ピコリナート（略称：Ｉｒ（ＣＦ３ｐｐｙ）２（ｐｉｃ））、ビス［２−（４’，６
’−ジフルオロフェニル）ピリジナト−Ｎ，Ｃ２’］イリジウム（ＩＩＩ）アセチルアセ
トナート（略称：ＦＩｒ（ａｃａｃ））などが挙げられる。また、緑色系の発光材料とし
て、トリス（２−フェニルピリジナト−Ｎ，Ｃ２’）イリジウム（ＩＩＩ）（略称：Ｉｒ
（ｐｐｙ）３）、ビス（２−フェニルピリジナト−Ｎ，Ｃ２’）イリジウム（ＩＩＩ）ア
セチルアセトナート（略称：Ｉｒ（ｐｐｙ）２（ａｃａｃ））、ビス（１，２−ジフェニ
ル−１Ｈ−ベンゾイミダゾラト）イリジウム（ＩＩＩ）アセチルアセトナート（略称：Ｉ
ｒ（ｐｂｉ）２（ａｃａｃ））、ビス（ベンゾ［ｈ］キノリナト）イリジウム（ＩＩＩ）
アセチルアセトナート（略称：Ｉｒ（ｂｚｑ）２（ａｃａｃ））、トリス（ベンゾ［ｈ］
キノリナト）イリジウム（ＩＩＩ）（略称：Ｉｒ（ｂｚｑ）３）などが挙げられる。また
、黄色系の発光材料として、ビス（２，４−ジフェニル−１，３−オキサゾラト−Ｎ，Ｃ
２’）イリジウム（ＩＩＩ）アセチルアセトナート（略称：Ｉｒ（ｄｐｏ）２（ａｃａｃ
））、ビス［２−（４’−パーフルオロフェニルフェニル）ピリジナト］イリジウム（Ｉ
ＩＩ）アセチルアセトナート（略称：Ｉｒ（ｐ−ＰＦ−ｐｈ）２（ａｃａｃ））、ビス（
２−フェニルベンゾチアゾラト−Ｎ，Ｃ２’）イリジウム（ＩＩＩ）アセチルアセトナー
ト（略称：Ｉｒ（ｂｔ）２（ａｃａｃ））、（アセチルアセトナト）ビス［２，３−ビス
（４−フルオロフェニル）−５−メチルピラジナト］イリジウム（ＩＩＩ）（略称：Ｉｒ
（Ｆｄｐｐｒ−Ｍｅ）２（ａｃａｃ））、（アセチルアセトナト）ビス｛２−（４−メト
キシフェニル）−３，５−ジメチルピラジナト｝イリジウム（ＩＩＩ）（略称：Ｉｒ（ｄ
ｍｍｏｐｐｒ）２（ａｃａｃ））などが挙げられる。また、橙色系の発光材料として、ト
リス（２−フェニルキノリナト−Ｎ，Ｃ２’）イリジウム（ＩＩＩ）（略称：Ｉｒ（ｐｑ
）３）、ビス（２−フェニルキノリナト−Ｎ，Ｃ２’）イリジウム（ＩＩＩ）アセチルア
セトナート（略称：Ｉｒ（ｐｑ）２（ａｃａｃ））、（アセチルアセトナト）ビス（３，
５−ジメチル−２−フェニルピラジナト）イリジウム（ＩＩＩ）（略称：Ｉｒ（ｍｐｐｒ
−Ｍｅ）２（ａｃａｃ））、（アセチルアセトナト）ビス（５−イソプロピル−３−メチ
ル−２−フェニルピラジナト）イリジウム（ＩＩＩ）（略称：Ｉｒ（ｍｐｐｒ−ｉＰｒ）
２（ａｃａｃ））などが挙げられる。また、赤色系の発光材料として、ビス［２−（２’
−ベンゾ［４，５−α］チエニル）ピリジナト−Ｎ，Ｃ３’］イリジウム（ＩＩＩ）アセ
チルアセトナート（略称：Ｉｒ（ｂｔｐ）２（ａｃａｃ））、ビス（１−フェニルイソキ
ノリナト−Ｎ，Ｃ２’）イリジウム（ＩＩＩ）アセチルアセトナート（略称：Ｉｒ（ｐｉ
ｑ）２（ａｃａｃ））、（アセチルアセトナト）ビス［２，３−ビス（４−フルオロフェ
ニル）キノキサリナト］イリジウム（ＩＩＩ）（略称：Ｉｒ（Ｆｄｐｑ）２（ａｃａｃ）
）、（アセチルアセトナト）ビス（２，３，５−トリフェニルピラジナト）イリジウム（
ＩＩＩ）（略称：Ｉｒ（ｔｐｐｒ）２（ａｃａｃ））、（ジピバロイルメタナト）ビス（
２，３，５−トリフェニルピラジナト）イリジウム（ＩＩＩ）（略称：Ｉｒ（ｔｐｐｒ）
２（ｄｐｍ））、２，３，７，８，１２，１３，１７，１８−オクタエチル−２１Ｈ，２
３Ｈ−ポルフィリン白金（ＩＩ）（略称：ＰｔＯＥＰ）等の有機金属錯体が挙げられる。
また、トリス（アセチルアセトナト）（モノフェナントロリン）テルビウム（ＩＩＩ）（
略称：Ｔｂ（ａｃａｃ）３（Ｐｈｅｎ））、トリス（１，３−ジフェニル−１，３−プロ
パンジオナト）（モノフェナントロリン）ユーロピウム（ＩＩＩ）（略称：Ｅｕ（ＤＢＭ
）３（Ｐｈｅｎ））、トリス［１−（２−テノイル）−３，３，３−トリフルオロアセト
ナト］（モノフェナントロリン）ユーロピウム（ＩＩＩ）（略称：Ｅｕ（ＴＴＡ）３（Ｐ
ｈｅｎ））等の希土類金属錯体は、希土類金属イオンからの発光（異なる多重度間の電子
遷移）であるため、燐光性化合物として用いることができる。
【０２６７】
なお、発光性の有機化合物を含む層７０３としては、上述した発光性の有機化合物（ゲス
ト材料）を他の物質（ホスト材料）に分散させた構成としてもよい。ホスト材料としては
、各種のものを用いることができ、発光性の物質よりも最低空軌道準位（ＬＵＭＯ準位）
が高く、最高被占有軌道準位（ＨＯＭＯ準位）が低い物質を用いることが好ましい。
【０２６８】
ホスト材料としては、具体的には、トリス（８−キノリノラト）アルミニウム（ＩＩＩ）
（略称：Ａｌｑ）、トリス（４−メチル−８−キノリノラト）アルミニウム（ＩＩＩ）（
略称：Ａｌｍｑ３）、ビス（１０−ヒドロキシベンゾ［ｈ］キノリナト）ベリリウム（Ｉ
Ｉ）（略称：ＢｅＢｑ２）、ビス（２−メチル−８−キノリノラト）（４−フェニルフェ
ノラト）アルミニウム（ＩＩＩ）（略称：ＢＡｌｑ）、ビス（８−キノリノラト）亜鉛（
ＩＩ）（略称：Ｚｎｑ）、ビス［２−（２−ベンゾオキサゾリル）フェノラト］亜鉛（Ｉ
Ｉ）（略称：ＺｎＰＢＯ）、ビス［２−（２−ベンゾチアゾリル）フェノラト］亜鉛（Ｉ
Ｉ）（略称：ＺｎＢＴＺ）などの金属錯体、２−（４−ビフェニリル）−５−（４−ｔｅ
ｒｔ−ブチルフェニル）−１，３，４−オキサジアゾール（略称：ＰＢＤ）、１，３−ビ
ス［５−（ｐ−ｔｅｒｔ−ブチルフェニル）−１，３，４−オキサジアゾール−２−イル
］ベンゼン（略称：ＯＸＤ−７）、３−（４−ビフェニリル）−４−フェニル−５−（４
−ｔｅｒｔ−ブチルフェニル）−１，２，４−トリアゾール（略称：ＴＡＺ）、２，２’
，２’’−（１，３，５−ベンゼントリイル）トリス（１−フェニル−１Ｈ−ベンゾイミ
ダゾール）（略称：ＴＰＢＩ）、バソフェナントロリン（略称：ＢＰｈｅｎ）、バソキュ
プロイン（略称：ＢＣＰ）などの複素環化合物や、９−［４−（１０−フェニル−９−ア
ントリル）フェニル］−９Ｈ−カルバゾール（略称：ＣｚＰＡ）、３，６−ジフェニル−
９−［４−（１０−フェニル−９−アントリル）フェニル］−９Ｈ−カルバゾール（略称
：ＤＰＣｚＰＡ）、９，１０−ビス（３，５−ジフェニルフェニル）アントラセン（略称
：ＤＰＰＡ）、９，１０−ジ（２−ナフチル）アントラセン（略称：ＤＮＡ）、２−ｔｅ
ｒｔ−ブチル−９，１０−ジ（２−ナフチル）アントラセン（略称：ｔ−ＢｕＤＮＡ）、
９，９’−ビアントリル（略称：ＢＡＮＴ）、９，９’−（スチルベン−３，３’−ジイ
ル）ジフェナントレン（略称：ＤＰＮＳ）、９，９’−（スチルベン−４，４’−ジイル
）ジフェナントレン（略称：ＤＰＮＳ２）、３，３’，３’’−（ベンゼン−１，３，５
−トリイル）トリピレン（略称：ＴＰＢ３）、９，１０−ジフェニルアントラセン（略称
：ＤＰＡｎｔｈ）、６，１２−ジメトキシ−５，１１−ジフェニルクリセンなどの縮合芳
香族化合物、Ｎ，Ｎ−ジフェニル−９−［４−（１０−フェニル−９−アントリル）フェ
ニル］−９Ｈ−カルバゾール−３−アミン（略称：ＣｚＡ１ＰＡ）、４−（１０−フェニ
ル−９−アントリル）トリフェニルアミン（略称：ＤＰｈＰＡ）、Ｎ，９−ジフェニル−
Ｎ−［４−（１０−フェニル−９−アントリル）フェニル］−９Ｈ−カルバゾール−３−
アミン（略称：ＰＣＡＰＡ）、Ｎ，９−ジフェニル−Ｎ−｛４−［４−（１０−フェニル
−９−アントリル）フェニル］フェニル｝−９Ｈ−カルバゾール−３−アミン（略称：Ｐ
ＣＡＰＢＡ）、Ｎ−（９，１０−ジフェニル−２−アントリル）−Ｎ，９−ジフェニル−
９Ｈ−カルバゾール−３−アミン（略称：２ＰＣＡＰＡ）、ＮＰＢ（またはα−ＮＰＤ）
、ＴＰＤ、ＤＦＬＤＰＢｉ、ＢＳＰＢなどの芳香族アミン化合物などを用いることができ
る。
【０２６９】
また、ホスト材料は複数種用いることができる。例えば、結晶化を抑制するためにルブレ
ン等の結晶化を抑制する物質をさらに添加してもよい。また、ゲスト材料へのエネルギー
移動をより効率良く行うためにＮＰＢ、あるいはＡｌｑ等をさらに添加してもよい。
【０２７０】
ゲスト材料をホスト材料に分散させた構成とすることにより、発光性の有機化合物を含む
層７０３の結晶化を抑制することができる。また、ゲスト材料の濃度が高いことによる濃
度消光を抑制することができる。
【０２７１】
また、発光性の有機化合物を含む層７０３として高分子化合物を用いることができる。具
体的には、青色系の発光材料として、ポリ（９，９−ジオクチルフルオレン−２，７−ジ
イル）（略称：ＰＦＯ）、ポリ［（９，９−ジオクチルフルオレン−２，７−ジイル）−
ｃｏ−（２，５−ジメトキシベンゼン−１，４−ジイル）］（略称：ＰＦ−ＤＭＯＰ）、
ポリ｛（９，９−ジオクチルフルオレン−２，７−ジイル）−ｃｏ−［Ｎ，Ｎ’−ジ−（
ｐ−ブチルフェニル）−１，４−ジアミノベンゼン］｝（略称：ＴＡＢ−ＰＦＨ）などが
挙げられる。また、緑色系の発光材料として、ポリ（ｐ−フェニレンビニレン）（略称：
ＰＰＶ）、ポリ［（９，９−ジヘキシルフルオレン−２，７−ジイル）−ａｌｔ−ｃｏ−
（ベンゾ［２，１，３］チアジアゾール−４，７−ジイル）］（略称：ＰＦＢＴ）、ポリ
［（９，９−ジオクチル−２，７−ジビニレンフルオレニレン）−ａｌｔ−ｃｏ−（２−
メトキシ−５−（２−エチルヘキシロキシ）−１，４−フェニレン）］などが挙げられる
。また、橙色〜赤色系の発光材料として、ポリ［２−メトキシ−５−（２’−エチルヘキ
ソキシ）−１，４−フェニレンビニレン］（略称：ＭＥＨ−ＰＰＶ）、ポリ（３−ブチル
チオフェン−２，５−ジイル）（略称：Ｒ４−ＰＡＴ）、ポリ｛［９，９−ジヘキシル−
２，７−ビス（１−シアノビニレン）フルオレニレン］−ａｌｔ−ｃｏ−［２，５−ビス
（Ｎ，Ｎ’−ジフェニルアミノ）−１，４−フェニレン］｝、ポリ｛［２−メトキシ−５
−（２−エチルヘキシロキシ）−１，４−ビス（１−シアノビニレンフェニレン）］−ａ
ｌｔ−ｃｏ−［２，５−ビス（Ｎ，Ｎ’−ジフェニルアミノ）−１，４−フェニレン］｝
（略称：ＣＮ−ＰＰＶ−ＤＰＤ）などが挙げられる。
【０２７２】
また、発光性の有機化合物を含む層を複数設け、それぞれの層の発光色を異なるものにす
ることで、発光素子全体として、所望の色の発光を得ることができる。例えば、発光性の
有機化合物を含む層を２つ有する発光素子において、第１の発光性の有機化合物を含む層
の発光色と第２の発光性の有機化合物を含む層の発光色を補色の関係になるようにするこ
とで、発光素子全体として白色発光する発光素子を得ることも可能である。なお、補色と
は、混合すると無彩色になる色同士の関係をいう。つまり、補色の関係にある色を発光す
る物質から得られた光を混合すると、白色発光を得ることができる。また、発光性の有機
化合物を含む層を３つ以上有する発光素子の場合でも同様である。
【０２７３】
電子輸送層７０４は、電子輸送性の高い物質を含む層である。電子輸送性の高い物質とし
ては、例えば、トリス（８−キノリノラト）アルミニウム（略称：Ａｌｑ）、トリス（４
−メチル−８−キノリノラト）アルミニウム（略称：Ａｌｍｑ３）、ビス（１０−ヒドロ
キシベンゾ［ｈ］キノリナト）ベリリウム（略称：ＢｅＢｑ２）、ビス（２−メチル−８
−キノリノラト）（４−フェニルフェノラト）アルミニウム（略称：ＢＡｌｑ）など、キ
ノリン骨格又はベンゾキノリン骨格を有する金属錯体等が挙げられる。また、この他ビス
［２−（２−ヒドロキシフェニル）ベンゾオキサゾラト］亜鉛（略称：Ｚｎ（ＢＯＸ）２
）、ビス［２−（２−ヒドロキシフェニル）ベンゾチアゾラト］亜鉛（略称：Ｚｎ（ＢＴ
Ｚ）２）などのオキサゾール系、チアゾール系配位子を有する金属錯体なども用いること
ができる。さらに、金属錯体以外にも、２−（４−ビフェニリル）−５−（４−ｔｅｒｔ
−ブチルフェニル）−１，３，４−オキサジアゾール（略称：ＰＢＤ）や、１，３−ビス
［５−（ｐ−ｔｅｒｔ−ブチルフェニル）−１，３，４−オキサジアゾール−２−イル］
ベンゼン（略称：ＯＸＤ−７）、３−（４−ビフェニリル）−４−フェニル−５−（４−
ｔｅｒｔ−ブチルフェニル）−１，２，４−トリアゾール（略称：ＴＡＺ）、バソフェナ
ントロリン（略称：ＢＰｈｅｎ）、バソキュプロイン（略称：ＢＣＰ）なども用いること
ができる。ここに述べた物質は、主に１０−６ｃｍ２／Ｖｓ以上の電子移動度を有する物
質である。また、電子輸送層は、単層のものだけでなく、上記物質からなる層が二層以上
積層したものとしてもよい。
【０２７４】
電子注入層７０５は、電子注入性の高い物質を含む層である。電子注入層７０５には、リ
チウム、セシウム、カルシウム、フッ化リチウム、フッ化セシウム、フッ化カルシウム、
リチウム酸化物等のようなアルカリ金属、アルカリ土類金属、又はそれらの化合物を用い
ることができる。また、フッ化エルビウムのような希土類金属化合物を用いることができ
る。また、上述した電子輸送層７０４を構成する物質を用いることもできる。
【０２７５】
なお、上述した正孔注入層７０１、正孔輸送層７０２、発光性の有機化合物を含む層７０
３、電子輸送層７０４、電子注入層７０５は、それぞれ、蒸着法（真空蒸着法を含む）、
インクジェット法、塗布法等の方法で形成することができる。
【０２７６】
ＥＬ層１０２は、図１５（Ｂ）に示すように、第１の電極１０３と第２の電極１０８との
間に複数積層されていても良い。この場合、積層された第１のＥＬ層８００と第２のＥＬ
層８０１との間には、電荷発生層８０３を設けることが好ましい。電荷発生層８０３は上
述の複合材料で形成することができる。また、電荷発生層８０３は複合材料からなる層と
他の材料からなる層との積層構造でもよい。この場合、他の材料からなる層としては、電
子供与性物質と電子輸送性の高い物質とを含む層や、透明導電膜からなる層などを用いる
ことができる。このような構成を有する発光素子は、エネルギーの移動や消光などの問題
が起こり難く、材料の選択の幅が広がることで高い発光効率と長い寿命とを併せ持つ発光
素子とすることが容易である。また、一方のＥＬ層で燐光発光、他方で蛍光発光を得るこ
とも容易である。この構造は上述のＥＬ層の構造と組み合わせて用いることができる。
【０２７７】
また、それぞれのＥＬ層の発光色を異なるものにすることで、発光素子全体として、所望
の色の発光を得ることができる。例えば、２つのＥＬ層を有する発光素子において、第１
のＥＬ層の発光色と第２のＥＬ層の発光色を補色の関係になるようにすることで、発光素
子全体として白色発光する発光素子を得ることも可能である。また、３つ以上のＥＬ層を
有する発光素子の場合でも同様である。
【０２７８】
ＥＬ層１０２は、図１５（Ｃ）に示すように、第１の電極１０３と第２の電極１０８との
間に、正孔注入層７０１、正孔輸送層７０２、発光性の有機化合物を含む層７０３、電子
輸送層７０４、電子注入バッファー層７０６、電子リレー層７０７、及び第２の電極１０
８と接する複合材料層７０８を有していても良い。
【０２７９】
第２の電極１０８と接する複合材料層７０８を設けることで、特にスパッタリング法を用
いて第２の電極１０８を形成する際に、ＥＬ層１０２が受けるダメージを低減することが
できるため、好ましい。複合材料層７０８は、前述の、正孔輸送性の高い有機化合物にア
クセプター性物質を含有させた複合材料を用いることができる。
【０２８０】
さらに、電子注入バッファー層７０６を設けることで、複合材料層７０８と電子輸送層７
０４との間の注入障壁を緩和することができるため、複合材料層７０８で生じた電子を電
子輸送層７０４に容易に注入することができる。
【０２８１】
電子注入バッファー層７０６には、アルカリ金属、アルカリ土類金属、希土類金属、およ
びこれらの化合物（アルカリ金属化合物（酸化リチウム等の酸化物、ハロゲン化物、炭酸
リチウムや炭酸セシウム等の炭酸塩を含む）、アルカリ土類金属化合物（酸化物、ハロゲ
ン化物、炭酸塩を含む）、または希土類金属の化合物（酸化物、ハロゲン化物、炭酸塩を
含む））等の電子注入性の高い物質を用いることが可能である。
【０２８２】
また、電子注入バッファー層７０６が、電子輸送性の高い物質とドナー性物質を含んで形
成される場合には、電子輸送性の高い物質に対して質量比で、０．００１以上０．１以下
の比率でドナー性物質を添加することが好ましい。なお、ドナー性物質としては、アルカ
リ金属、アルカリ土類金属、希土類金属、およびこれらの化合物（アルカリ金属化合物（
酸化リチウム等の酸化物、ハロゲン化物、炭酸リチウムや炭酸セシウム等の炭酸塩を含む
）、アルカリ土類金属化合物（酸化物、ハロゲン化物、炭酸塩を含む）、または希土類金
属の化合物（酸化物、ハロゲン化物、炭酸塩を含む））の他、テトラチアナフタセン（略
称：ＴＴＮ）、ニッケロセン、デカメチルニッケロセン等の有機化合物を用いることもで
きる。なお、電子輸送性の高い物質としては、先に説明した電子輸送層７０４の材料と同
様の材料を用いて形成することができる。
【０２８３】
さらに、電子注入バッファー層７０６と複合材料層７０８との間に、電子リレー層７０７
を形成することが好ましい。電子リレー層７０７は、必ずしも設ける必要は無いが、電子
輸送性の高い電子リレー層７０７を設けることで、電子注入バッファー層７０６へ電子を
速やかに送ることが可能となる。
【０２８４】
複合材料層７０８と電子注入バッファー層７０６との間に電子リレー層７０７が挟まれた
構造は、複合材料層７０８に含まれるアクセプター性物質と、電子注入バッファー層７０
６に含まれるドナー性物質とが相互作用を受けにくく、互いの機能を阻害しにくい構造で
ある。したがって、駆動電圧の上昇を抑制することができる。
【０２８５】
電子リレー層７０７は、電子輸送性の高い物質を含み、該電子輸送性の高い物質のＬＵＭ
Ｏ準位は、複合材料層７０８に含まれるアクセプター性物質のＬＵＭＯ準位と、電子輸送
層７０４に含まれる電子輸送性の高い物質のＬＵＭＯ準位との間となるように形成する。
また、電子リレー層７０７がドナー性物質を含む場合には、当該ドナー性物質のドナー準
位も複合材料層７０８に含まれるアクセプター性物質のＬＵＭＯ準位と、電子輸送層７０
４に含まれる電子輸送性の高い物質のＬＵＭＯ準位との間となるようにする。具体的なエ
ネルギー準位の数値としては、電子リレー層７０７に含まれる電子輸送性の高い物質のＬ
ＵＭＯ準位は−５．０ｅＶ以上、好ましくは−５．０ｅＶ以上−３．０ｅＶ以下とすると
よい。
【０２８６】
電子リレー層７０７に含まれる電子輸送性の高い物質としてはフタロシアニン系の材料又
は金属−酸素結合と芳香族配位子を有する金属錯体を用いることが好ましい。
【０２８７】
電子リレー層７０７に含まれるフタロシアニン系材料としては、具体的にはＣｕＰｃ、Ｓ
ｎＰｃ（Ｐｈｔｈａｌｏｃｙａｎｉｎｅ  ｔｉｎ（ＩＩ）  ｃｏｍｐｌｅｘ）、ＺｎＰｃ
（Ｐｈｔｈａｌｏｃｙａｎｉｎｅ  ｚｉｎｃ  ｃｏｍｐｌｅｘ）、ＣｏＰｃ（Ｃｏｂａｌ
ｔ（ＩＩ）ｐｈｔｈａｌｏｃｙａｎｉｎｅ，  β−ｆｏｒｍ）、ＦｅＰｃ（Ｐｈｔｈａｌ
ｏｃｙａｎｉｎｅ  Ｉｒｏｎ）及びＰｈＯ−ＶＯＰｃ（Ｖａｎａｄｙｌ  ２，９，１６，
２３−ｔｅｔｒａｐｈｅｎｏｘｙ−２９Ｈ，３１Ｈ−ｐｈｔｈａｌｏｃｙａｎｉｎｅ）の
いずれかを用いることが好ましい。
【０２８８】
電子リレー層７０７に含まれる金属−酸素結合と芳香族配位子を有する金属錯体としては
、金属−酸素の二重結合を有する金属錯体を用いることが好ましい。金属−酸素の二重結
合はアクセプター性（電子を受容しやすい性質）を有するため、電子の移動（授受）がよ
り容易になる。また、金属−酸素の二重結合を有する金属錯体は安定であると考えられる
。したがって、金属−酸素の二重結合を有する金属錯体を用いることにより発光素子を低
電圧でより安定に駆動することが可能になる。
【０２８９】
金属−酸素結合と芳香族配位子を有する金属錯体としてはフタロシアニン系材料が好まし
い。具体的には、ＶＯＰｃ（Ｖａｎａｄｙｌ  ｐｈｔｈａｌｏｃｙａｎｉｎｅ）、ＳｎＯ
Ｐｃ（Ｐｈｔｈａｌｏｃｙａｎｉｎｅ  ｔｉｎ（ＩＶ）  ｏｘｉｄｅ  ｃｏｍｐｌｅｘ）
及びＴｉＯＰｃ（Ｐｈｔｈａｌｏｃｙａｎｉｎｅ  ｔｉｔａｎｉｕｍ  ｏｘｉｄｅ  ｃｏ
ｍｐｌｅｘ）のいずれかは、分子構造的に金属−酸素の二重結合が他の分子に対して作用
しやすく、アクセプター性が高いため好ましい。
【０２９０】
なお、上述したフタロシアニン系材料としては、フェノキシ基を有するものが好ましい。
具体的にはＰｈＯ−ＶＯＰｃのような、フェノキシ基を有するフタロシアニン誘導体が好
ましい。フェノキシ基を有するフタロシアニン誘導体は、溶媒に可溶である。そのため、
発光素子を形成する上で扱いやすいという利点を有する。また、溶媒に可溶であるため、
成膜に用いる装置のメンテナンスが容易になるという利点を有する。
【０２９１】
電子リレー層７０７はさらにドナー性物質を含んでいても良い。ドナー性物質としては、
アルカリ金属、アルカリ土類金属、希土類金属及びこれらの化合物（アルカリ金属化合物
（酸化リチウムなどの酸化物、ハロゲン化物、炭酸リチウムや炭酸セシウムなどの炭酸塩
を含む）、アルカリ土類金属化合物（酸化物、ハロゲン化物、炭酸塩を含む）、又は希土
類金属の化合物（酸化物、ハロゲン化物、炭酸塩を含む））の他、テトラチアナフタセン
（略称：ＴＴＮ）、ニッケロセン、デカメチルニッケロセンなどの有機化合物を用いるこ
とができる。電子リレー層７０７にこれらドナー性物質を含ませることによって、電子の
移動が容易となり、発光素子をより低電圧で駆動することが可能になる。
【０２９２】
電子リレー層７０７にドナー性物質を含ませる場合、電子輸送性の高い物質としては上記
した材料の他、複合材料層７０８に含まれるアクセプター性物質のアクセプター準位より
高いＬＵＭＯ準位を有する物質を用いることができる。具体的なエネルギー準位としては
、−５．０ｅＶ以上、好ましくは−５．０ｅＶ以上−３．０ｅＶ以下の範囲にＬＵＭＯ準
位を有する物質を用いることが好ましい。このような物質としては例えば、ペリレン誘導
体や、含窒素縮合芳香族化合物などが挙げられる。なお、含窒素縮合芳香族化合物は、安
定であるため、電子リレー層７０７を形成する為に用いる材料として、好ましい材料であ
る。
【０２９３】
ペリレン誘導体の具体例としては、３，４，９，１０−ペリレンテトラカルボン酸二無水
物（略称：ＰＴＣＤＡ）、３，４，９，１０−ペリレンテトラカルボキシリックビスベン
ゾイミダゾール（略称：ＰＴＣＢＩ）、Ｎ，Ｎ’−ジオクチル−３，４，９，１０−ペリ
レンテトラカルボン酸ジイミド（略称：ＰＴＣＤＩ−Ｃ８Ｈ）、Ｎ，Ｎ’−ジヘキシル−
３，４，９，１０−ペリレンテトラカルボン酸ジイミド（略称：Ｈｅｘ  ＰＴＣ）等が挙
げられる。
【０２９４】
また、含窒素縮合芳香族化合物の具体例としては、ピラジノ［２，３−ｆ］［１，１０］
フェナントロリン−２，３−ジカルボニトリル（略称：ＰＰＤＮ）、２，３，６，７，１
０，１１−ヘキサシアノ−１，４，５，８，９，１２−ヘキサアザトリフェニレン（略称
：ＨＡＴ（ＣＮ）６）、２，３−ジフェニルピリド［２，３−ｂ］ピラジン（略称：２Ｐ
ＹＰＲ）、２，３−ビス（４−フルオロフェニル）ピリド［２，３−ｂ］ピラジン（略称
：Ｆ２ＰＹＰＲ）等が挙げられる。
【０２９５】
その他にも、７，７，８，８−テトラシアノキノジメタン（略称：ＴＣＮＱ）、１，４，
５，８−ナフタレンテトラカルボン酸二無水物（略称：ＮＴＣＤＡ）、パーフルオロペン
タセン、銅ヘキサデカフルオロフタロシアニン（略称：Ｆ１６ＣｕＰｃ）、Ｎ，Ｎ’−ビ
ス（２，２，３，３，４，４，５，５，６，６，７，７，８，８，８−ペンタデカフルオ
ロオクチル）−１，４，５，８−ナフタレンテトラカルボン酸ジイミド（略称：ＮＴＣＤ
Ｉ−Ｃ８Ｆ）、３’，４’−ジブチル−５，５’’−ビス（ジシアノメチレン）−５，５
’’−ジヒドロ−２，２’：５’，２’’−テルチオフェン）（略称：ＤＣＭＴ）、メタ
ノフラーレン（例えば、［６，６］−フェニルＣ６１酪酸メチルエステル）等を用いるこ
とができる。
【０２９６】
なお、電子リレー層７０７にドナー性物質を含ませる場合、電子輸送性の高い物質とドナ
ー性物質との共蒸着などの方法によって電子リレー層７０７を形成すれば良い。
【０２９７】
正孔注入層７０１、正孔輸送層７０２、発光性の有機化合物を含む層７０３、及び電子輸
送層７０４は前述の材料を用いてそれぞれ形成すれば良い。
【０２９８】
以上により、本実施の形態のＥＬ層１０２を作製することができる。
【０２９９】
本実施の形態は、他の実施の形態と自由に組み合わせることができる。
【０３００】
（実施の形態９）
本実施の形態では、本発明の一態様の発光装置を用いて完成させた照明装置の一例につい
て、図２１を用いて説明する。
【０３０１】
本発明の一態様では、発光部が曲面を有する照明装置を実現することができる。
【０３０２】
また、本発明の一態様では、シースルーの発光部を有する照明装置を実現することができ
る。
【０３０３】
また、本発明の一態様は、自動車の照明にも適用することができ、例えば、ダッシュボー
ドや、フロントガラス上、天井等に照明を設置することもできる。
【０３０４】
図２１（Ａ）では、本発明の一態様を適用した、室内の照明装置９０１及び卓上照明器具
９０３を示す。発光装置は大面積化も可能であるため、大面積の照明装置として用いるこ
とができる。その他、ロール型の照明装置９０２として用いることもできる。
【０３０５】
図２１（Ｂ）に別の照明装置の例を示す。図２１（Ｂ）に示す卓上照明装置は、照明部９
５０１、支柱９５０３、支持台９５０５等を含む。照明部９５０１は、本発明の一態様の
発光装置を含む。このように、本発明の一態様では、曲面を有する照明装置、又はフレキ
シブルに曲がる照明部を有する照明装置を実現することができる。このように、フレキシ
ブルな発光装置を照明装置として用いることで、照明装置のデザインの自由度が向上する
のみでなく、例えば、自動車の天井、ダッシュボード等の曲面を有する場所にも照明装置
を設置することが可能となる。
【０３０６】
本実施の形態は、他の実施の形態と自由に組み合わせることができる。
【実施例１】
【０３０７】
本実施例では、本発明の一態様に適用できるガリウム（Ｇａ）と、亜鉛（Ｚｎ）と、酸素
（Ｏ）を含む膜（以下、ＧＺＯ膜）の例について図１６及び図１７を用いて説明する。
【０３０８】
≪試料の作製≫
まず、本実施例で作製したＧＺＯ膜について説明する。本実施例で作製したＧＺＯ膜は表
１に示す３種類である。
【０３０９】
【表１】
2020064867.tif 000003
【０３１０】
本実施例のすべての構成例において、基板とターゲットとの間の距離は１１０ｍｍであり
、圧力０．８Ｐａ、直流（ＤＣ）電源２００Ｗ、酸素雰囲気下、基板加熱温度２００℃の
条件でスパッタリング法による成膜を行った。
【０３１１】
構成例１として、Ｇａ−Ｚｎ−Ｏ系金属酸化物ターゲット（Ｇａ２Ｏ３：ＺｎＯ＝１：５
［ｍｏｌ数比］）を用いて、厚さ１００ｎｍのＧＺＯ膜を形成した。
【０３１２】
構成例２として、Ｇａ−Ｚｎ−Ｏ系金属酸化物ターゲット（Ｇａ２Ｏ３：ＺｎＯ＝１：１
［ｍｏｌ数比］）を用いて、厚さ１００ｎｍのＧＺＯ膜を形成した。
【０３１３】
構成例３として、Ｇａ−Ｚｎ−Ｏ系金属酸化物ターゲット（Ｇａ２Ｏ３：ＺｎＯ＝５：１
［ｍｏｌ数比］）を用いて、厚さ１００ｎｍのＧＺＯ膜を形成した。
【０３１４】
≪屈折率の測定≫
次に、構成例１乃至構成例３の屈折率をそれぞれ測定した。本実施例では、エリプソメト
リ法を用いて屈折率を求めた。
【０３１５】
構成例１乃至構成例３の屈折率を図１６に示す。図１６において、横軸は波長（ｎｍ）を
示し、縦軸は屈折率を示す。
【０３１６】
構成例１乃至構成例３の屈折率は、波長が４００ｎｍ以上８００ｎｍ以下の領域（以下、
可視光領域と記す）において、波長依存性がほとんど見られなかった。
【０３１７】
図１６からわかるように、可視光領域において、構成例１（ＺｎＯの含まれる割合が大き
いターゲット）は、構成例３（Ｇａ２Ｏ３の含まれる割合が大きいターゲット）に比べて
、屈折率が高い。
【０３１８】
以上の結果から、Ｇａ−Ｚｎ−Ｏ系金属酸化物ターゲットに含まれるＧａ２Ｏ３とＺｎＯ
の割合を変えることによって、得られるＧＺＯ膜の屈折率が変化することが示唆された。
【０３１９】
≪透過率の測定≫
次に、構成例１乃至構成例３の透過率をそれぞれ測定した。本実施例では、分光光度計を
用いて透過率の値を得た。
【０３２０】
構成例１乃至構成例３の透過率を図１７に示す。図１７において、横軸は波長（ｎｍ）を
示し、縦軸は、透過率を示す。
【０３２１】
構成例１乃至構成例３の透過率は、波長が４００ｎｍ以上の領域で７５％以上と非常に高
かった。
【０３２２】
以上の結果から、ＧＺＯ膜は、可視光に対する透光性が非常に高いことがわかった。
【０３２３】
本実施例からわかるように、Ｇａと、Ｚｎと、Ｏを含む膜は、可視光に対する透光性が非
常に高い。さらに、ＧａとＺｎの割合を変えることで、得られる膜の屈折率が大きく変化
する。したがって、本発明において、機能層として好適に用いることができることがわか
った。
【実施例２】
【０３２４】
本実施例では、本発明の一態様に適用できるＧａと、Ｚｎと、Ｏを含む膜（以下、ＧＺＯ
膜）の別の例について図１８乃至図２０を用いて説明する。
【０３２５】
≪試料の作製≫
まず、本実施例で作製したＧＺＯ膜について説明する。本実施例で作製したＧＺＯ膜は表
２に示す１２種類である。
【０３２６】
【表２】
2020064867.tif 000004
【０３２７】
本実施例の全ての構成例において、基板とターゲットとの間の距離は１１０ｍｍであり、
圧力０．８Ｐａ、直流（ＤＣ）電源２００Ｗの条件でスパッタリング法による成膜を行っ
た。
【０３２８】
構成例Ａ−１として、Ｇａ−Ｚｎ−Ｏ系金属酸化物ターゲット（Ｇａ２Ｏ３：ＺｎＯ＝１
：５［ｍｏｌ数比］）を用いて、アルゴン及び酸素（流量比率は、アルゴン：酸素＝７：
３）混合雰囲気下、室温で厚さ２５０ｎｍのＧＺＯ膜を形成した。
【０３２９】
構成例Ａ−２として、Ｇａ−Ｚｎ−Ｏ系金属酸化物ターゲット（Ｇａ２Ｏ３：ＺｎＯ＝１
：５［ｍｏｌ数比］）を用いて、酸素雰囲気下、室温で厚さ９０ｎｍのＧＺＯ膜を形成し
た。
【０３３０】
構成例Ａ−３として、Ｇａ−Ｚｎ−Ｏ系金属酸化物ターゲット（Ｇａ２Ｏ３：ＺｎＯ＝１
：５［ｍｏｌ数比］）を用いて、アルゴン及び酸素（流量比率は、アルゴン：酸素＝７：
３）混合雰囲気下、基板加熱温度２００℃の条件で厚さ２００ｎｍのＧＺＯ膜を形成した
。
【０３３１】
構成例Ａ−４として、Ｇａ−Ｚｎ−Ｏ系金属酸化物ターゲット（Ｇａ２Ｏ３：ＺｎＯ＝１
：５［ｍｏｌ数比］）を用いて、酸素雰囲気下、基板加熱温度２００℃の条件で厚さ１５
０ｎｍのＧＺＯ膜を形成した。
【０３３２】
構成例Ｂ−１として、Ｇａ−Ｚｎ−Ｏ系金属酸化物ターゲット（Ｇａ２Ｏ３：ＺｎＯ＝１
：１［ｍｏｌ数比］）を用いて、アルゴン及び酸素（流量比率は、アルゴン：酸素＝７：
３）混合雰囲気下、室温で厚さ１８０ｎｍのＧＺＯ膜を形成した。
【０３３３】
構成例Ｂ−２として、Ｇａ−Ｚｎ−Ｏ系金属酸化物ターゲット（Ｇａ２Ｏ３：ＺｎＯ＝１
：１［ｍｏｌ数比］）を用いて、酸素雰囲気下、室温で厚さ５０ｎｍのＧＺＯ膜を形成し
た。
【０３３４】
構成例Ｂ−３では、Ｇａ−Ｚｎ−Ｏ系金属酸化物ターゲット（Ｇａ２Ｏ３：ＺｎＯ＝１：
１［ｍｏｌ数比］）を用いて、アルゴン及び酸素（流量比率は、アルゴン：酸素＝７：３
）混合雰囲気下、基板加熱温度２００℃の条件で厚さ１５０ｎｍのＧＺＯ膜を形成した。
【０３３５】
構成例Ｂ−４として、Ｇａ−Ｚｎ−Ｏ系金属酸化物ターゲット（Ｇａ２Ｏ３：ＺｎＯ＝１
：１［ｍｏｌ数比］）を用いて、酸素雰囲気下、基板加熱温度２００℃の条件で厚さ９０
ｎｍのＧＺＯ膜を形成した。
【０３３６】
構成例Ｃ−１として、Ｇａ−Ｚｎ−Ｏ系金属酸化物ターゲット（Ｇａ２Ｏ３：ＺｎＯ＝５
：１［ｍｏｌ数比］）を用いて、アルゴン及び酸素（流量比率は、アルゴン：酸素＝７：
３）混合雰囲気下、室温で厚さ１６０ｎｍのＧＺＯ膜を形成した。
【０３３７】
構成例Ｃ−２として、Ｇａ−Ｚｎ−Ｏ系金属酸化物ターゲット（Ｇａ２Ｏ３：ＺｎＯ＝５
：１［ｍｏｌ数比］）を用いて、酸素雰囲気下、室温で厚さ５０ｎｍのＧＺＯ膜を形成し
た。
【０３３８】
構成例Ｃ−３として、Ｇａ−Ｚｎ−Ｏ系金属酸化物ターゲット（Ｇａ２Ｏ３：ＺｎＯ＝５
：１［ｍｏｌ数比］）を用いて、アルゴン及び酸素（流量比率は、アルゴン：酸素＝７：
３）混合雰囲気下、基板加熱温度２００℃の条件で厚さ１６０ｎｍのＧＺＯ膜を形成した
。
【０３３９】
構成例Ｃ−４として、Ｇａ−Ｚｎ−Ｏ系金属酸化物ターゲット（Ｇａ２Ｏ３：ＺｎＯ＝５
：１［ｍｏｌ数比］）を用いて、酸素雰囲気下、基板加熱温度２００℃の条件で厚さ９０
ｎｍのＧＺＯ膜を形成した。
【０３４０】
≪屈折率の測定≫
次に、構成例Ａ−１乃至構成例Ａ−４、構成例Ｂ−１乃至構成例Ｂ−４、及び構成例Ｃ−
１乃至構成例Ｃ−４の屈折率をそれぞれ測定した。
【０３４１】
屈折率は、実施例１と同様の方法を用いて測定した。
【０３４２】
構成例Ａ−１乃至構成例Ａ−４の屈折率を図１８に示す。構成例Ｂ−１乃至構成例Ｂ−４
の屈折率を図１９に示す。構成例Ｃ−１乃至構成例Ｃ−４の屈折率を図２０に示す。図１
８乃至図２０において、横軸は波長（ｎｍ）を示し、縦軸は屈折率を示す。
【０３４３】
本実施例で作製した構成例の屈折率は、可視光領域において、波長依存性がほとんど見ら
れなかった。
【０３４４】
本実施例の結果から、ＧａとＺｎの割合や、成膜雰囲気等の条件を変えることによって、
得られるＧＺＯ膜の屈折率が変化することがわかった。例えば、可視光領域において、屈
折率が１．７以上２．０以下の範囲の値を示すＧＺＯ膜を成膜できることが示唆された。
【符号の説明】
【０３４５】
１００ａ    第１の有機樹脂層
１００ｂ    第２の有機樹脂層
１０１ａ    第１のガラス層
１０１ｂ    第２のガラス層
１０２    ＥＬ層
１０３    第１の電極
１０７    第２の電極
１０８    第２の電極
１１０    封止層
１１２    空間
１１４    シール材
１１５    充填材
１１６    シール材
１１８ａ    凹凸の構造
１１８ｂ    凹凸の構造
１２０ａ    第１の保護層
１２０ｂ    第２の保護層
１２２ａ    凹凸の構造体
１２２ｂ    凹凸の構造体
１２４ａ    第１の樹脂層
１２４ｂ    第２の樹脂層
１３０ａ    第１の回路素子
１３０ｂ    第２の回路素子
１３０ｃ    第３の回路素子
１３５    接続配線
１３８    絶縁膜
１４０    プリント基板
１５０    コンバータ
１５１    封止樹脂
４１０ａ    取り出し電極
４１０ｂ    取り出し電極
４１１    接続電極
４１１ａ    接続電極
４１１ｂ    接続電極
７０１    正孔注入層
７０２    正孔輸送層
７０３    発光性の有機化合物を含む層
７０４    電子輸送層
７０５    電子注入層
７０６    電子注入バッファー層
７０７    電子リレー層
７０８    複合材料層
８００    第１のＥＬ層
８０１    第２のＥＬ層
８０３    電荷発生層
９０１    照明装置
９０２    照明装置
９０３    卓上照明器具
９５０１    照明部
９５０３    支柱
９５０５    支持台
【図１】
2020064867.tif 000005
【図２】
2020064867.tif 000006
【図３】
2020064867.tif 000007
【図４】
2020064867.tif 000008
【図５】
2020064867.tif 000009
【図６】
2020064867.tif 000010
【図７】
2020064867.tif 000011
【図８】
2020064867.tif 000012
【図９】
2020064867.tif 000013
【図１０】
2020064867.tif 000014
【図１１】
2020064867.tif 000015
【図１２】
2020064867.tif 000016
【図１３】
2020064867.tif 000017
【図１４】
2020064867.tif 000018
【図１５】
2020064867.tif 000019
【図１６】
2020064867.tif 000020
【図１７】
2020064867.tif 000021
【図１８】
2020064867.tif 000022
【図１９】
2020064867.tif 000023
【図２０】
2020064867.tif 000024
【図２１】
2020064867.tif 000025